(57)【特許請求の範囲】
【請求項１】
成分（Ａ）：一般式（１）：
【化１】
0006394376.tif 000011
［式（１）中、Ｒ１及びＲ２は、同一又は異なって、それぞれ、水素原子、直鎖状若しくは分岐鎖状の炭素数１〜４のアルキル基、直鎖状若しくは分岐鎖状の炭素数１〜４のアルコキシ基、直鎖状若しくは分岐鎖状の炭素数１〜４のアルコキシカルボニル基又はハロゲン原子を示す。
Ｒ３は、水素原子、直鎖状若しくは分岐鎖状の炭素数１〜４のアルキル基、直鎖状若しくは分岐鎖状の炭素数２〜４のアルケニル基又は直鎖状若しくは分岐鎖状の炭素数１〜４のヒドロキシアルキル基を示す。
ｍ及びｎは、それぞれ１〜５の整数を示す。
ｐは０又は１を示す。
２つのＲ１は互いに結合してそれらが結合するベンゼン環と共にテトラリン環を形成していてもよい。２つのＲ２は互いに結合してそれらが結合するベンゼン環と共にテトラリン環を形成していてもよい。］
で表される少なくとも１種のジアセタール、及び
成分（Ｂ）：Ｃ１２−Ｃ２２脂肪酸金属塩を含む、ジアセタール含有組成物であって、
前記成分（Ａ）が、平均粒径４μｍ以下のジアセタールであり、更に、成分（Ｂ）の含有量が、成分（Ａ）１００重量部に対して０．５〜３０重量部である、ジアセタール含有組成物、及び／又は
前記成分（Ｂ）が、平均粒径５μｍ以下であり、かつ粒径の均一度が３以下のＣ１２−Ｃ２２脂肪酸金属塩であり、更に、成分（Ｂ）の含有量が、成分（Ａ）１００重量部に対して０．５〜３０重量部である、ジアセタール含有組成物。
【請求項２】
成分（Ａ）が、平均粒径４μｍ以下のジアセタールであり、かつ
成分（Ｂ）が、平均粒径２０μｍ以下のＣ１２−Ｃ２２脂肪酸金属塩である、請求項１に記載のジアセタール含有組成物。
【請求項３】
成分（Ａ）が、平均粒径１５μｍ以下のジアセタールであり、かつ
成分（Ｂ）が、平均粒径５μｍ以下であり、かつ粒径の均一度が３以下のＣ１２−Ｃ２２脂肪酸金属塩である、請求項１に記載のジアセタール含有組成物。
【請求項４】
成分（Ａ）が、平均粒径４μｍ以下のジアセタールであり、かつ
成分（Ｂ）が、平均粒径５μｍ以下であり、かつ粒径の均一度が３以下のＣ１２−Ｃ２２脂肪酸金属塩である、請求項１に記載のジアセタール含有組成物。
【請求項５】
成分（Ｂ）が、Ｃ１２−Ｃ２２脂肪酸と、リチウム、亜鉛、マグネシウム及びカルシウムからなる群より選ばれる少なくとも１種の金属からなる脂肪酸金属塩である、請求項１〜４のいずれかに記載のジアセタール含有組成物。
【請求項６】
成分（Ｂ）が、Ｃ１２−Ｃ２２脂肪酸亜鉛塩、又はＣ１２−Ｃ２２脂肪酸カルシウム塩である、請求項１〜５のいずれかに記載のジアセタール含有組成物。
【請求項７】
成分（Ｂ）が、Ｃ１２−Ｃ２２脂肪酸カルシウム塩である、請求項１〜６のいずれかに記載のジアセタール含有組成物。
【請求項８】
さらに、成分（Ｃ）：ソルビタンＣ８−Ｃ２２脂肪酸エステル及びポリオキシエチレンソルビタンＣ８−Ｃ２２脂肪酸エステルからなる群より選ばれる少なくとも一種を含む、請求項１〜７のいずれかに記載のジアセタール含有組成物。
【請求項９】
成分（Ｃ）が、ポリオキシエチレンソルビタンＣ８−Ｃ２２脂肪酸トリエステルである請求項１〜８のいずれかに記載のジアセタール含有組成物。
【請求項１０】
請求項１〜９のいずれかに記載のジアセタール含有組成物及びポリオレフィン樹脂を含有するポリオレフィン樹脂組成物。
【請求項１１】
請求項１０に記載のポリオレフィン樹脂組成物を成形して得られる樹脂成形体。
【請求項１２】
請求項１〜９のいずれかに記載のジアセタール含有組成物の製造方法であって、
下記（工程ａ）〜（工程ｃ）のいずれかの工程：
（工程ａ）平均粒径４μｍ以下の成分（Ａ）及び平均粒径５μｍ以下であり、かつ粒径の
均一度が３以下の成分（Ｂ）を混合する工程、
（工程ｂ）平均粒径４μｍ〜１５μｍの範囲である成分（Ａ）及び平均粒径５μｍ以下で
あり、かつ粒径の均一度が３以下の成分（Ｂ）を混合する工程、
（工程ｃ）平均粒径４μｍ以下の成分（Ａ）及び平均粒径５μｍ〜２０μｍの範囲である
成分（Ｂ）を混合する工程
を備える、ジアセタール含有組成物の製造方法。
【発明の詳細な説明】
【技術分野】
【０００１】
本発明は、ジアセタール含有組成物に関する。
【背景技術】
【０００２】
ジベンジリデンソルビトール及びその核置換誘導体に代表されるジアセタールは、ポリオレフィン樹脂、特にエチレン、プロピレンのホモポリマー又はそれらを主成分とするコポリマーの核剤として有用な化合物である。ジアセタールは、特に透明性を向上させる効果に優れ、透明性が要求される各種容器等の成形品分野の樹脂添加剤として広く用いられている（例えば、特許文献１）。
【０００３】
上記のように、ジアセタールは、樹脂の核剤として非常に優れた効果を有するが、その反面、粉体流動性が悪いため、移送のための配管内、供給ホッパー内、フィーダー内等において付着、ブリッジング等を起こす傾向がある。その結果、ポリオレフィン樹脂へのジアセタールの供給が一定しないという問題点がある。
【０００４】
そのため、ポリオレフィン樹脂へ配合されるジアセタールを、溶液に分散させ、液体分散物として使用することが知られている（例えば、特許文献２）。しかしながら、特許文献２のように、ジアセタールの液体分散物として用いる場合には、ジアセタールと分散媒とを混和させる工程、用いられる分散媒を回収する工程等が必要となる。このような工程で使用される装置は、工業的な生産において大型化が必要となり、経済的観点から好ましくない。
【０００５】
また、ジアセタール含有組成物をバインダー等に用いて粒状化させる手法、又は脂肪酸金属塩を配合することで、粉体流動性を向上させる手法も知られている（例えば、特許文献３及び特許文献４）。しかしながら、このような手法の場合も、粒状化する工程又は付着させる工程を必要とし、経済的観点から好ましくなく、更に粉体流動性に関しても十分に満足する結果が得られておらず、未だ改善の余地を有していた。
【０００６】
そこで、本発明者等は、これまでに、特定のジアセタール、及びポリオキシエチレンソルビタンＣ８−Ｃ２２脂肪酸エステルに、さらに特定の脂肪酸金属塩を配合させることにより、優れた流動性を有するジアセタール組成物を報告した（特許文献５）。
【０００７】
近年、生産性の観点から、さらに粉体流動性に優れるジアセタール含有組成物の開発が一段と望まれている。
【先行技術文献】
【特許文献】
【０００８】
【特許文献１】特開２００７−２２９２４号公報
【特許文献２】特表２００２−５２４５９９号公報
【特許文献３】国際公開第９８／３３８５１号
【特許文献４】特開２００１−２４０６９８号公報
【特許文献５】国際公開第２０１４／１３６８４２号
【発明の概要】
【発明が解決しようとする課題】
【０００９】
本発明は、粉体流動性に優れたジアセタール含有組成物を提供することを目的とする。
【課題を解決するための手段】
【００１０】
本発明者らは、かかる現状に鑑み、上記課題を解決すべく鋭意検討を行なった。その結果、成分（Ａ）である特定のジアセタールと、成分（Ｂ）である特定の脂肪酸金属塩とを含み、かつ成分（Ａ）であるジアセタール及び／又は成分（Ｂ）である脂肪酸金属塩を特定の粒子形状を有する微粉体とすることで、該組成物の粉体流動性が向上することを見出した。
【００１１】
本発明は、かかる知見に基づき、更に検討を加えて完成されたものであり、以下のジアセタール含有組成物、ポリオレフィン樹脂組成物、樹脂成形体、ジアセタールの流動性向上方法等を提供するものである。
【００１２】
項１． 
成分（Ａ）：一般式（１）：
【００１３】
【化１】
0006394376.tif 000002
【００１４】
［式（１）中、Ｒ１及びＲ２は、同一又は異なって、それぞれ、水素原子、直鎖状若しくは分岐鎖状の炭素数１〜４のアルキル基、直鎖状若しくは分岐鎖状の炭素数１〜４のアルコキシ基、直鎖状若しくは分岐鎖状の炭素数１〜４のアルコキシカルボニル基又はハロゲン原子を示す。
Ｒ３は、水素原子、直鎖状若しくは分岐鎖状の炭素数１〜４のアルキル基、直鎖状若しくは分岐鎖状の炭素数２〜４のアルケニル基又は直鎖状若しくは分岐鎖状の炭素数１〜４のヒドロキシアルキル基を示す。
ｍ及びｎは、それぞれ１〜５の整数を示す。
ｐは０又は１を示す。
２つのＲ１は互いに結合してそれらが結合するベンゼン環と共にテトラリン環を形成していてもよい。２つのＲ２基は互いに結合してそれらが結合するベンゼン環と共にテトラリン環を形成していてもよい。］
で表される少なくとも１種のジアセタール、及び
成分（Ｂ）：Ｃ１２−Ｃ２２脂肪酸金属塩を含む、ジアセタール含有組成物であって、
前記成分（Ａ）が、平均粒径４μｍ以下のジアセタールであり、及び／又は
前記成分（Ｂ）が、平均粒径５μｍ以下であり、かつ粒径の均一度が３以下のＣ１２−Ｃ２２脂肪酸金属塩である、ジアセタール含有組成物。
【００１５】
項２．
成分（Ｂ）が、Ｃ１２−Ｃ２２脂肪酸と、リチウム、亜鉛、マグネシウム及びカルシウムからなる群より選ばれる少なくとも１種の金属からなる脂肪酸金属塩である、項１に記載のジアセタール含有組成物。
【００１６】
項３．
成分（Ｂ）が、Ｃ１２−Ｃ２２脂肪酸亜鉛塩、又はＣ１２−Ｃ２２脂肪酸カルシウム塩である、項１又は２に記載のジアセタール含有組成物。
【００１７】
項４．
成分（Ｂ）が、Ｃ１２−Ｃ２２脂肪酸カルシウム塩である、項１〜３のいずれかに記載のジアセタール含有組成物。
【００１８】
項５．
前記成分（Ａ）１００重量部に対して、成分（Ｂ）を０．５〜３０重量部含む、項１〜４のいずれかに記載のジアセタール含有組成物。
【００１９】
項６．
さらに、成分（Ｃ）：ソルビタンＣ８−Ｃ２２脂肪酸エステル及びポリオキシエチレンソルビタンＣ８−Ｃ２２脂肪酸エステルからなる群より選ばれる少なくとも一種を含む、項１〜５のいずれかに記載のジアセタール含有組成物。
【００２０】
項７．
成分（Ｃ）が、ポリオキシエチレンソルビタンＣ８−Ｃ２２脂肪酸トリエステルである項１〜６のいずれかに記載のジアセタール含有組成物。
【００２１】
項８．
２５℃、湿度６０％の条件下で、直径３ｃｍ、及び穴の直径０．５ｃｍの漏斗から落下した円錐状の前記ジアセタール含有組成物の堆積物の安息角が、５０度以下である、項１〜７のいずれかに記載のジアセタール含有組成物。
【００２２】
項９．
項１〜８のいずれかに記載のジアセタール含有組成物及びポリオレフィン樹脂を含有するポリオレフィン樹脂組成物。
【００２３】
項１０．
項９に記載のポリオレフィン樹脂組成物を成形して得られる樹脂成形体。
【００２４】
項１１． 
項１〜８のいずれかに記載のジアセタール含有組成物の製造方法であって、
下記（工程ａ）〜（工程ｃ）のいずれかの工程：
（工程ａ）平均粒径４μｍ以下の成分（Ａ）及び平均粒径５μｍ以下であり、かつ粒径の均一度が３以下の成分（Ｂ）を混合する工程、
（工程ｂ）平均粒径４μｍ〜１５μｍの範囲である成分（Ａ）及び平均粒径５μｍ以下であり、かつ粒径の均一度が３以下の成分（Ｂ）を混合する工程、
（工程ｃ）平均粒径４μｍ以下の成分（Ａ）及び平均粒径５μｍ〜２０μｍの範囲である成分（Ｂ）を混合する工程
を備える、ジアセタール含有組成物の製造方法。
【００２５】
項１２．
成分（Ａ）：一般式（１）：
【００２６】
【化２】
0006394376.tif 000003
【００２７】
［式（１）中、Ｒ１及びＲ２は、同一又は異なって、それぞれ、水素原子、直鎖状若しくは分岐鎖状の炭素数１〜４のアルキル基、直鎖状若しくは分岐鎖状の炭素数１〜４のアルコキシ基、直鎖状若しくは分岐鎖状の炭素数１〜４のアルコキシカルボニル基又はハロゲン原子を示す。
Ｒ３は、水素原子、直鎖状若しくは分岐鎖状の炭素数１〜４のアルキル基、直鎖状若しくは分岐鎖状の炭素数２〜４のアルケニル基又は直鎖状若しくは分岐鎖状の炭素数１〜４のヒドロキシアルキル基を示す。
ｍ及びｎは、それぞれ１〜５の整数を示す。
ｐは０又は１を示す。
２つのＲ１は互いに結合してそれらが結合するベンゼン環と共にテトラリン環を形成していてもよい。２つのＲ２基は互いに結合してそれらが結合するベンゼン環と共にテトラリン環を形成していてもよい。］
で表される少なくとも１種のジアセタールに、
成分（Ｂ）：Ｃ１２−Ｃ２２脂肪酸金属塩を配合することによるジアセタールの流動性を向上させる方法であって、
前記成分（Ａ）が、平均粒径４μｍ以下であるジアセタールであり、及び／又は
前記成分（Ｂ）が、平均粒径５μｍ以下であり、かつ粒径の均一度が３以下であるＣ１２−Ｃ２２脂肪酸金属塩である、ジアセタールの流動性を向上させる方法。
【００２８】
項１３． 
ポリオレフィン樹脂、及び項１〜８のいずれかに記載のジアセタール含有組成物を混合する工程を備える、項９に記載のポリオレフィン樹脂組成物を製造する方法。
【００２９】
項１４．
項９に記載のポリオレフィン樹脂組成物を混練り機で溶融混練する工程、得られた溶融混練物を押出機によって押し出し、ストランドを得る工程、得られたストランドを冷却する工程、及び冷却されたストランドをカッティングしてペレットタイプのポリオレフィン樹脂組成物を製造する工程を備える、項１３に記載の製造方法。
【００３０】
項１５．
前記ポリオレフィン樹脂組成物が、ジアセタール含有組成物の含有量が高いマスターバッチペレットタイプである、項１３又は項１４に記載の製造方法。
【００３１】
項１６．
射出成形、押出成形、ブロー成形、圧空成形、回転成形、又はフィルム成形方法により、項１０に記載の樹脂成形体を製造する方法。
【００３２】
項１７．
平均粒径５μｍ以下であり、かつ粒径の均一度が３以下である前記成分（Ｂ）が、ジェットミルタイプの気流式粉砕機を用いて粉砕した微粉体である、項１〜８のいずれかに記載のジアセタール含有組成物。
【００３３】
項１８．
ジェットミルタイプの気流式粉砕機を用いて微粉砕することを特徴とする平均粒径５μｍ以下であり、かつ粒径の均一度が３以下である前記成分（Ｂ）の微粉体の製造方法。
【００３４】
項１９．
前記ポリオレフィン樹脂組成物が、ジアセタール含有組成物の含有量が高いマスターバッチペレットタイプである、項９に記載のポリオレフィン樹脂組成物。
【発明の効果】
【００３５】
本発明のジアセタール含有組成物によると、粉体流動性に優れるため、例えば、原料供給の際、移送のための配管内、供給ホッパー内、フィーダー内等において、付着、ブリッジング等を抑制することができる。
【図面の簡単な説明】
【００３６】
【図１】実施例において、「４−３．フィード送り試験(粉体流動性の評価)」で用いた２軸スクリュー型フィーダーを模式的に表した図である。
【発明を実施するための形態】
【００３７】
本明細書中において、「含む」なる表現については、「含む」、「実質のみからなる」、及び「のみからなる」旨の概念を含む。
【００３８】
１．ジアセタール含有組成物
本発明に係るジアセタール含有組成物は、成分（Ａ）：一般式（１）：
【００３９】
【化３】
0006394376.tif 000004
【００４０】
で表される少なくとも１種のジアセタール、及び成分（Ｂ）：Ｃ１２−Ｃ２２脂肪酸金属塩を含む組成物である。以下、各成分について詳細に説明する。
【００４１】
１−１．成分（Ａ）：ジアセタール
ジアセタールは、下記一般式（１）：
【００４２】
【化４】
0006394376.tif 000005
【００４３】
［式（１）中、Ｒ１及びＲ２は、同一又は異なって、それぞれ、水素原子、直鎖状若しくは分岐鎖状の炭素数１〜４のアルキル基、直鎖状若しくは分岐鎖状の炭素数１〜４のアルコキシ基、直鎖状若しくは分岐鎖状の炭素数１〜４のアルコキシカルボニル基又はハロゲン原子を示す。
Ｒ３は、水素原子、直鎖状若しくは分岐鎖状の炭素数１〜４のアルキル基、直鎖状若しくは分岐鎖状の炭素数２〜４のアルケニル基又は直鎖状若しくは分岐鎖状の炭素数１〜４のヒドロキシアルキル基を示す。
ｍ及びｎは、それぞれ１〜５の整数を示す。
ｐは０又は１を示す。
２つのＲ１は互いに結合してそれらが結合するベンゼン環と共にテトラリン環を形成していてもよく、又、
２つのＲ２基は互いに結合してそれらが結合するベンゼン環と共にテトラリン環を形成していてもよい。］
で表される少なくとも１種のジアセタールを用いることができる。
【００４４】
Ｒ１及びＲ２で表される直鎖状若しくは分岐鎖状の炭素数１〜４のアルキル基としては、例えば、メチル基、エチル基、ｎ−プロピル基、イソプロピル基、ｎ−ブチル基、ｓ−ブチル基、イソブチル基、ｔ−ブチル基等が挙げられる。
【００４５】
なお、本明細書において、「ｎ−」はnormal、「ｓ−」はsecondary(sec−)、「ｔ−」はtertiary(tert−)を意味する。
【００４６】
Ｒ１及びＲ２で表される直鎖状若しくは分岐鎖状の炭素数１〜４のアルコキシ基としては、例えば、メトキシ基、エトキシ基、ｎ−プロポキシ基、イソプロポキシ基、ｎ−ブトキシ基、ｓ−ブトキシ基、イソブトキシ基、ｔ−ブトキシ基等が挙げられる。
【００４７】
Ｒ１及びＲ２で表される直鎖状若しくは分岐鎖状の炭素数１〜４のアルコキシカルボニル基としては、例えば、メトキシカルボニル基、エトキシカルボニル基、ｎ−プロポキシカルボニル基、イソプロポキシカルボニル基、ｎ−ブトキシカルボニル基、ｓ−ブトキシカルボニル基、イソブトキシカルボニル基、ｔ−ブトキシカルボニル基等が挙げられる。
【００４８】
Ｒ１及びＲ２で表されるハロゲン原子としては、例えば、フッ素原子、塩素原子、臭素原子等が挙げられる。
【００４９】
Ｒ３で表される直鎖状若しくは分岐鎖状の炭素数１〜４のアルキル基としては、例えば、メチル基、エチル基、ｎ−プロピル基、イソプロピル基、ｎ−ブチル基、ｓ−ブチル基、イソブチル基、ｔ−ブチル基等が挙げられる。
【００５０】
Ｒ３で表される直鎖状若しくは分岐鎖状の炭素数２〜４のアルケニル基としては、例えば、エテニル基、プロペニル基、ブテニル基等が挙げられる。
【００５１】
Ｒ３で表される直鎖状若しくは分岐鎖状の炭素数１〜４のヒドロキシアルキル基としては、例えば、ヒドロキシメチル基、ヒドロキシエチル基、１−ヒドロキシプロピル基等が挙げられる。
【００５２】
一般式（１）において、ｍ及びｎは、それぞれ、１〜５の整数である。また、一般式（１）におけるｐは、０又は１であり、好ましくは１である。一般式（１）において、Ｒ１及びＲ２で表される置換基の置換位置は、特に限定されるものではないが、ｍ及びｎが１の場合は、ｏ−、ｍ−又はｐ−位であり、ｍ及びｎが２の場合は、２，３−位、２，４−位、２，５−位、３，４−位、３，５−位等を例示でき、ｍ及びｎが３の場合は、２，４，５−位、３，４，５−位等を例示できる。
【００５３】
これら一般式（１）で表されるジアセタールは、いずれも公知であるか、又は日本国特公昭４８−４３７４８号公報、特開昭５３−５１６５号公報、特開昭５７−１８５２８７号公報、特開平２−２３１４８８号公報等の公知方法に従って容易に製造できる。
【００５４】
上記一般式（１）で表されるジアセタールの代表例としては、次のものを例示できる。
【００５５】
１，３：２，４−ビス−Ｏ−ベンジリデン−Ｄ−ソルビトール、
１，３：２，４−ビス−Ｏ−（ｏ−メチルベンジリデン）−Ｄ−ソルビトール、
１，３：２，４−ビス−Ｏ−（ｍ−メチルベンジリデン）−Ｄ−ソルビトール、
１，３：２，４−ビス−Ｏ−（ｐ−メチルベンジリデン）−Ｄ−ソルビトール、
１，３：２，４−ビス−Ｏ−（ｏ−エチルベンジリデン）−Ｄ−ソルビトール、
１，３：２，４−ビス−Ｏ−（ｍ−エチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（ｏ−イソプロピルベンジリデン）−Ｄ−ソルビトール、
１，３：２，４−ビス−Ｏ−（ｍ−イソプロピルベンジリデン）−Ｄ−ソルビトール、
１，３：２，４−ビス−Ｏ−（ｐ−イソプロピルベンジリデン）−Ｄ−ソルビトール、
１，３：２，４−ビス−Ｏ−（ｏ−ｎ−プロピルベンジリデン）−Ｄ−ソルビトール、
１，３：２，４−ビス−Ｏ−（ｍ−ｎ−プロピルベンジリデン）−Ｄ−ソルビトール、
１，３：２，４−ビス−Ｏ−（ｐ−ｎ−プロピルベンジリデン）−Ｄ−ソルビトール、
１，３：２，４−ビス−Ｏ−（ｏ−ｎ−ブチルベンジリデン）−Ｄ−ソルビトール、
１，３：２，４−ビス−Ｏ−（ｍ−ｎ−ブチルベンジリデン）−Ｄ−ソルビトール、
１，３：２，４−ビス−Ｏ−（ｐ−ｎ−ブチルベンジリデン）−Ｄ−ソルビトール、
１，３：２，４−ビス−Ｏ−（ｏ−ｔｅｒｔ−ブチルベンジリデン）−Ｄ−ソルビトール、
１，３：２，４−ビス−Ｏ−（ｍ−ｔｅｒｔ−ブチルベンジリデン）−Ｄ−ソルビトール、
１，３：２，４−ビス−Ｏ−（ｐ−ｔｅｒｔ−ブチルベンジリデン）−Ｄ−ソルビトール、
１，３：２，４−ビス−Ｏ−（２’，３’−ジメチルベンジリデン）−Ｄ−ソルビトール、
１，３：２，４−ビス−Ｏ−（２’，４’−ジメチルベンジリデン）−Ｄ−ソルビトール、
１，３：２，４−ビス−Ｏ−（２’，５’−ジメチルベンジリデン）−Ｄ−ソルビトール、
１，３：２，４−ビス−Ｏ−（２’，６’−ジメチルベンジリデン）−Ｄ−ソルビトール、
１，３：２，４−ビス−Ｏ−（３’，４’−ジメチルベンジリデン）−Ｄ−ソルビトール、
１，３：２，４−ビス−Ｏ−（３’，５’−ジメチルベンジリデン）−Ｄ−ソルビトール、
１，３：２，４−ビス−Ｏ−（２’，３’−ジエチルベンジリデン）−Ｄ−ソルビトール、
１，３：２，４−ビス−Ｏ−（２’，４’−ジエチルベンジリデン）−Ｄ−ソルビトール、
１，３：２，４−ビス−Ｏ−（２’，５’−ジエチルベンジリデン）−Ｄ−ソルビトール、
１，３：２，４−ビス−Ｏ−（２’，６’−ジエチルベンジリデン）−Ｄ−ソルビトール、
１，３：２，４−ビス−Ｏ−（３’，４’−ジエチルベンジリデン）−Ｄ−ソルビトール、
１，３：２，４−ビス−Ｏ−（３’，５’−ジエチルベンジリデン）−Ｄ−ソルビトール、
１，３：２，４−ビス−Ｏ−（２’，４’，５’−トリメチルベンジリデン）−Ｄ−ソルビトール、
１，３：２，４−ビス−Ｏ−（３’，４’，５’−トリメチルベンジリデン）−Ｄ−ソルビトール、
１，３：２，４−ビス−Ｏ−（２’，４’，５’−トリエチルベンジリデン）−Ｄ−ソルビトール、
１，３：２，４−ビス−Ｏ−（３’，４’，５’−トリエチルベンジリデン）−Ｄ−ソルビトール、
１，３：２，４−ビス−Ｏ−（ｏ−メトキシベンジリデン）−Ｄ−ソルビトール、
１，３：２，４−ビス−Ｏ−（ｍ−メトキシベンジリデン）−Ｄ−ソルビトール、
１，３：２，４−ビス−Ｏ−（ｐ−メトキシベンジリデン）−Ｄ−ソルビトール、
１，３：２，４−ビス−Ｏ−（ｏ−エトキシベンジリデン）−Ｄ−ソルビトール、
１，３：２，４−ビス−Ｏ−（ｍ−エトキシベンジリデン）−Ｄ−ソルビトール、
１，３：２，４−ビス−Ｏ−（ｐ−エトキシベンジリデン）−Ｄ−ソルビトール、
１，３：２，４−ビス−Ｏ−（ｏ−イソプロポキシベンジリデン）−Ｄ−ソルビトール、
１，３：２，４−ビス−Ｏ−（ｍ−イソプロポキシベンジリデン）−Ｄ−ソルビトール、
１，３：２，４−ビス−Ｏ−（ｐ−イソプロポキシベンジリデン）−Ｄ−ソルビトール、
１，３：２，４−ビス−Ｏ−（ｏ−ｎ−プロポキシベンジリデン）−Ｄ−ソルビトール、
１，３：２，４−ビス−Ｏ−（ｍ−ｎ−プロポキシベンジリデン）−Ｄ−ソルビトール、
１，３：２，４−ビス−Ｏ−（ｐ−ｎ−プロポキシベンジリデン）−Ｄ−ソルビトール、
１，３：２，４−ビス−Ｏ−（ｏ−メトキシカルボニルベンジリデン）−Ｄ−ソルビトール、
１，３：２，４−ビス−Ｏ−（ｍ−メトキシカルボニルベンジリデン）−Ｄ−ソルビトール、
１，３：２，４−ビス−Ｏ−（ｐ−メトキシカルボニルベンジリデン）−Ｄ−ソルビトール、
１，３：２，４−ビス−Ｏ−（ｏ−エトキシカルボニルベンジリデン）−Ｄ−ソルビトール、
１，３：２，４−ビス−Ｏ−（ｍ−エトキシカルボニルベンジリデン）−Ｄ−ソルビトール、
１，３：２，４−ビス−Ｏ−（ｐ−エトキシカルボニルベンジリデン）−Ｄ−ソルビトール、
１，３：２，４−ビス−Ｏ−（ｏ−イソプロポキシカルボニルベンジリデン）−Ｄ−ソルビトール、
１，３：２，４−ビス−Ｏ−（ｍ−イソプロポキシカルボニルベンジリデン）−Ｄ−ソルビトール、
１，３：２，４−ビス−Ｏ−（ｐ−イソプロポキシカルボニルベンジリデン）−Ｄ−ソルビトール、
１，３：２，４−ビス−Ｏ−（ｏ−ｎ−プロポキシカルボニルベンジリデン）−Ｄ−ソルビトール、
１，３：２，４−ビス−Ｏ−（ｍ−ｎ−プロポキシカルボニルベンジリデン）−Ｄ−ソルビトール、
１，３：２，４−ビス−Ｏ−（ｐ−ｎ−プロポキシカルボニルベンジリデン）−Ｄ−ソルビトール、
１，３：２，４−ビス−Ｏ−（ｏ−フルオロベンジリデン）−Ｄ−ソルビトール、
１，３：２，４−ビス−Ｏ−（ｍ−フルオロベンジリデン）−Ｄ−ソルビトール、
１，３：２，４−ビス−Ｏ−（ｐ−フルオロベンジリデン）−Ｄ−ソルビトール、
１，３：２，４−ビス−Ｏ−（ｏ−クロロベンジリデン）−Ｄ−ソルビトール、
１，３：２，４−ビス−Ｏ−（ｍ−クロロベンジリデン）−Ｄ−ソルビトール、
１，３：２，４−ビス−Ｏ−（ｐ−クロロベンジリデン）−Ｄ−ソルビトール、
１，３：２，４−ビス−Ｏ−（ｏ−ブロモベンジリデン）−Ｄ−ソルビトール、
１，３：２，４−ビス−Ｏ−（ｍ−ブロモベンジリデン）−Ｄ−ソルビトール、
１，３：２，４−ビス−Ｏ−（ｐ−ブロモベンジリデン）−Ｄ−ソルビトール、
１，３−Ｏ−ベンジリデン−２，４−Ｏ−（ｐ−メチルベンジリデン）−Ｄ−ソルビトール、
１，３−Ｏ−（ｐ−メチルベンジリデン）−２，４−Ｏ−ベンジリデン−Ｄ−ソルビトール、
１，３−Ｏ−ベンジリデン−２，４−Ｏ−（ｐ−エチルベンジリデン）−Ｄ−ソルビトール、
１，３−Ｏ−（ｐ−エチルベンジリデン）−２，４−Ｏ−ベンジリデン−Ｄ−ソルビトール、
１，３−Ｏ−ベンジリデン−２，４−Ｏ−（ｐ−クロロベンジリデン）−Ｄ−ソルビトール、
１，３−Ｏ−（ｐ−クロロベンジリデン）−２，４−Ｏ−ベンジリデン−Ｄ−ソルビトール、
１，３−Ｏ−ベンジリデン−２，４−Ｏ−（２’，４’−ジメチルベンジリデン）−Ｄ−ソルビトール、
１，３−Ｏ−（２’，４’−ジメチルベンジリデン）−２，４−Ｏ−ベンジリデン−Ｄ−ソルビトール、
１，３−Ｏ−ベンジリデン−２，４−Ｏ−（３’，４’−ジメチルベンジリデン）−Ｄ−ソルビトール、
１，３−Ｏ−（３’，４’−ジメチルベンジリデン）−２，４−Ｏ−ベンジリデン−Ｄ−ソルビトール、
１，３−Ｏ−（ｐ−メチルベンジリデン）−２，４−Ｏ−（ｐ−エチルベンジリデン）−Ｄ−ソルビトール、
１，３−Ｏ−（ｐ−エチルベンジリデン）−２，４−Ｏ−（ｐ−メチルベンジリデン）−Ｄ−ソルビトール、
１，３−Ｏ−（ｐ−メチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−メチルベンジリデン−Ｄ−ソルビトール、
１，３−Ｏ−（ｐ−エチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−エチルベンジリデン−Ｄ−ソルビトール、
１，３−Ｏ−（ｐ−メチルベンジリデン）−２，４−Ｏ−（ｐ−クロロベンジリデン）−Ｄ−ソルビトール、
１，３−Ｏ−（ｐ−クロロベンジリデン）−２，４−Ｏ−（ｐ−メチルベンジリデン）−Ｄ−ソルビトール、
１，３：２，４−ビス−Ｏ−ベンジリデン−１−メチルソルビトール、
１，３：２，４−ビス−Ｏ−（ｐ−メチルベンジリデン）−１−メチルソルビトール、
１，３：２，４−ビス−Ｏ−（ｐ−エチルベンジリデン）−１−メチルソルビトール、
１，３：２，４−ビス−Ｏ−（ｐ−ｎ−プロピルベンジリデン）−１−メチルソルビトール、
１，３：２，４−ビス−Ｏ−（２’，３’−ジメチルベンジリデン）−１−メチルソルビトール、
１，３：２，４−ビス−Ｏ−（２’，４’−ジメチルベンジリデン）−１−メチルソルビトール、
１，３：２，４−ビス−Ｏ−（２’，５’−ジメチルベンジリデン）−１−メチルソルビトール、
１，３：２，４−ビス−Ｏ−（２’，６’−ジメチルベンジリデン）−１−メチルソルビトール、
１，３：２，４−ビス−Ｏ−（３’，４’−ジメチルベンジリデン）−１−メチルソルビトール、
１，３：２，４−ビス−Ｏ−（３’，５’−ジメチルベンジリデン）−１−メチルソルビトール、
１，３：２，４−ビス−Ｏ−（２’，３’−ジエチルベンジリデン）−１−メチルソルビトール、
１，３：２，４−ビス−Ｏ−（２’，４’−ジエチルベンジリデン）−１−メチルソルビトール、
１，３：２，４−ビス−Ｏ−（２’，５’−ジエチルベンジリデン）−１−メチルソルビトール、
１，３：２，４−ビス−Ｏ−（２’，６’−ジエチルベンジリデン）−１−メチルソルビトール、
１，３：２，４−ビス−Ｏ−（３’，４’−ジエチルベンジリデン）−１−メチルソルビトール、
１，３：２，４−ビス−Ｏ−（３’，５’−ジエチルベンジリデン）−１−メチルソルビトール、
１，３：２，４−ビス−Ｏ−（３’−メチル−４’−メトキシベンジリデン）−１−メチルソルビトール、
１，３：２，４−ビス−Ｏ−（３’，４’−ジクロロベンジリデン）−１−メチルソルビトール、
１，３：２，４−ビス−Ｏ−（ｐ−メトキシカルボニルベンジリデン）−１−メチルソルビトール、
１，３：２，４−ビス−Ｏ−（３’−メチル−４’−フルオロベンジリデン）−１−メチルソルビトール、
１，３：２，４−ビス−Ｏ−（３’−ブロモ−４’−エチルベンジリデン）−１−メチルソルビトール、
１，３：２，４−ビス−Ｏ−ベンジリデン−１−エチルソルビトール、
１，３：２，４−ビス−Ｏ−（ｐ−メチルベンジリデン）−１−エチルソルビトール、
１，３：２，４−ビス−Ｏ−（ｐ−エチルベンジリデン）−１−エチルソルビトール、
１，３：２，４−ビス−Ｏ−（ｐ−ｎ−プロピルベンジリデン）−１−エチルソルビトール、
１，３：２，４−ビス−Ｏ−（２’，３’−ジメチルベンジリデン）−１−エチルソルビトール、
１，３：２，４−ビス−Ｏ−（２’，４’−ジメチルベンジリデン）−１−エチルソルビトール、
１，３：２，４−ビス−Ｏ−（２’，５’−ジメチルベンジリデン）−１−エチルソルビトール、
１，３：２，４−ビス−Ｏ−（２’，６’−ジメチルベンジリデン）−１−エチルソルビトール、
１，３：２，４−ビス−Ｏ−（３’，４’−ジメチルベンジリデン）−１−エチルソルビトール、
１，３：２，４−ビス−Ｏ−（３’，５’−ジメチルベンジリデン）−１−エチルソルビトール、
１，３：２，４−ビス−Ｏ−（２’，３’−ジエチルベンジリデン）−１−エチルソルビトール、
１，３：２，４−ビス−Ｏ−（２’，４’−ジエチルベンジリデン）−１−エチルソルビトール、
１，３：２，４−ビス−Ｏ−（２’，５’−ジエチルベンジリデン）−１−エチルソルビトール、
１，３：２，４−ビス−Ｏ−（２’，６’−ジエチルベンジリデン）−１−エチルソルビトール、
１，３：２，４−ビス−Ｏ−（３’，４’−ジエチルベンジリデン）−１−エチルソルビトール、
１，３：２，４−ビス−Ｏ−（３’，５’−ジエチルベンジリデン）−１−エチルソルビトール、
１，３：２，４−ビス−Ｏ−（３’−メチル−４’−メトキシベンジリデン）−１−エチルソルビトール、
１，３：２，４−ビス−Ｏ−（３’，４’−ジクロロベンジリデン）−１−エチルソルビトール、
１，３：２，４−ビス−Ｏ−（ｐ−メトキシカルボニルベンジリデン）−１−エチルソルビトール、
１，３：２，４−ビス−Ｏ−（３’−メチル−４’−フルオロベンジリデン）−１−エチルソルビトール、
１，３：２，４−ビス−Ｏ−（３’−ブロモ−４’−エチルベンジリデン）−１−エチルソルビトール、
１，３：２，４−ビス−Ｏ−ベンジリデン−１−ｎ−プロピルソルビトール、
１，３：２，４−ビス−Ｏ−（ｐ−メチルベンジリデン）−１−ｎ−プロピルソルビトール、
１，３：２，４−ビス−Ｏ−（ｐ−エチルベンジリデン）−１−ｎ−プロピルソルビトール、
１，３：２，４−ビス−Ｏ−（ｐ−ｎ−プロピルベンジリデン）−１−ｎ−プロピルソルビトール、
１，３：２，４−ビス−Ｏ−（２’，３’−ジメチルベンジリデン）−１−ｎ−プロピルソルビトール、
１，３：２，４−ビス−Ｏ−（２’，４’−ジメチルベンジリデン）−１−ｎ−プロピルソルビトール、
１，３：２，４−ビス−Ｏ−（２’，５’−ジメチルベンジリデン）−１−ｎ−プロピルソルビトール、
１，３：２，４−ビス−Ｏ−（２’，６’−ジメチルベンジリデン）−１−ｎ−プロピルソルビトール、
１，３：２，４−ビス−Ｏ−（３’，４’−ジメチルベンジリデン）−１−ｎ−プロピルソルビトール、
１，３：２，４−ビス−Ｏ−（３’，５’−ジメチルベンジリデン）−１−ｎ−プロピルソルビトール、
１，３：２，４−ビス−Ｏ−（２’，３’−ジエチルベンジリデン）−１−ｎ−プロピルソルビトール、
１，３：２，４−ビス−Ｏ−（２’，４’−ジエチルベンジリデン）−１−ｎ−プロピルソルビトール、
１，３：２，４−ビス−Ｏ−（２’，５’−ジエチルベンジリデン）−１−ｎ−プロピルソルビトール、
１，３：２，４−ビス−Ｏ−（２’，６’−ジエチルベンジリデン）−１−ｎ−プロピルソルビトール、
１，３：２，４−ビス−Ｏ−（３’，４’−ジエチルベンジリデン）−１−ｎ−プロピルソルビトール、
１，３：２，４−ビス−Ｏ−（３’，５’−ジエチルベンジリデン）−１−ｎ−プロピルソルビトール、
１，３：２，４−ビス−Ｏ−（３’−メチル−４’−メトキシベンジリデン）−１−ｎ−プロピルソルビトール、
１，３：２，４−ビス−Ｏ−（３’，４’−ジクロロベンジリデン）−１−ｎ−プロピルソルビトール、
１，３：２，４−ビス−Ｏ−（ｐ−メトキシカルボニルベンジリデン）−１−ｎ−プロピルソルビトール、
１，３：２，４−ビス−Ｏ−（３’−メチル−４’−フルオロベンジリデン）−１−ｎ−プロピルソルビトール、
１，３：２，４−ビス−Ｏ−（３’−ブロモ−４’−エチルベンジリデン）−１−ｎ−プロピルソルビトール、
１，３：２，４−ビス−Ｏ−ベンジリデン−１−アリルソルビトール、
１，３：２，４−ビス−Ｏ−（ｐ−メチルベンジリデン）−１−アリルソルビトール、
１，３：２，４−ビス−Ｏ−（ｐ−エチルベンジリデン）−１−アリルソルビトール、
１，３：２，４−ビス−Ｏ−（ｐ−ｎ−プロピルベンジリデン）−１−アリルソルビトール、
１，３：２，４−ビス−Ｏ−（２’，３’−ジメチルベンジリデン）−１−アリルソルビトール、
１，３：２，４−ビス−Ｏ−（２’，４’−ジメチルベンジリデン）−１−アリルソルビトール、
１，３：２，４−ビス−Ｏ−（２’，５’−ジメチルベンジリデン）−１−アリルソルビトール、
１，３：２，４−ビス−Ｏ−（２’，６’−ジメチルベンジリデン）−１−アリルソルビトール、
１，３：２，４−ビス−Ｏ−（３’，４’−ジメチルベンジリデン）−１−アリルソルビトール、
１，３：２，４−ビス−Ｏ−（３’，５’−ジメチルベンジリデン）−１−アリルソルビトール、
１，３：２，４−ビス−Ｏ−（２’，３’−ジエチルベンジリデン）−１−アリルソルビトール、
１，３：２，４−ビス−Ｏ−（２’，４’−ジエチルベンジリデン）−１−アリルソルビトール、
１，３：２，４−ビス−Ｏ−（２’，５’−ジエチルベンジリデン）−１−アリルソルビトール、
１，３：２，４−ビス−Ｏ−（２’，６’−ジエチルベンジリデン）−１−アリルソルビトール、
１，３：２，４−ビス−Ｏ−（３’，４’−ジエチルベンジリデン）−１−アリルソルビトール、
１，３：２，４−ビス−Ｏ−（３’，５’−ジエチルベンジリデン）−１−ｎ−プロピルソルビトール、
１，３：２，４−ビス−Ｏ−（３’−メチル−４’−メトキシベンジリデン）−１−アリルソルビトール、
１，３：２，４−ビス−Ｏ−（３’，４’−ジクロロベンジリデン）−１−アリルソルビトール、
１，３：２，４−ビス−Ｏ−（ｐ−メトキシカルボニルベンジリデン）−１−アリルソルビトール、
１，３：２，４−ビス−Ｏ−（３’−メチル−４’−フルオロベンジリデン）−１−アリルソルビトール、
１，３：２，４−ビス−Ｏ−（３’−ブロモ−４’−エチルベンジリデン）−１−アリルソルビトール
等が例示される。
【００５６】
これらの中で、より効果的な一般式（１）で表されるジアセタールとしては、１，３：２，４−ビス−Ｏ−（ｏ−メチルベンジリデン）ソルビトール、
１，３：２，４−ビス−Ｏ−（ｐ−メチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（ｐ−イソプロピルベンジリデン）−Ｄ−ソルビトール、
１，３：２，４−ビス−Ｏ−（ｐ−ｎ−プロピルベンジリデン）−Ｄ−ソルビトール、
１，３：２，４−ビス−Ｏ−（２’，４’−ジメチルベンジリデン）−Ｄ−ソルビトール、
１，３：２，４−ビス−Ｏ−（３’，４’−ジメチルベンジリデン）−Ｄ−ソルビトール、
１，３：２，４−ビス−Ｏ−（３’，５’−ジメチルベンジリデン）−Ｄ−ソルビトール、
１，３−Ｏ−（ｐ−メチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−メチルベンジリデン−Ｄ−ソルビトール、
１，３−Ｏ−（ｐ−エチルベンジリデン）−２，４−Ｏ−（３’，４’−ジメチルベンジリデン）−Ｄ−ソルビトール、及び
１，３−Ｏ−（３’，４’−ジメチルベンジリデン）−２，４−Ｏ−ｐ−エチルベンジリデン−Ｄ−ソルビトールが好ましい。
【００５７】
また、１，３：２，４−ビス−Ｏ−（ｐ−メチルベンジリデン）−Ｄ−ソルビトール、
１，３：２，４−ビス−Ｏ−（ｐ−エチルベンジリデン）−Ｄ−ソルビトール、及び
１，３：２，４−ビス−Ｏ−（３’，４’−ジメチルベンジリデン）−Ｄ−ソルビトールが特に好ましい。
【００５８】
これらのジアセタールは、それぞれ単独で又は２種以上を適宜組み合わせて使用される。
【００５９】
また、上記ジアセタールの結晶形態は、本発明の効果が得られる限り特に限定されず、六方晶、単斜晶、立方晶、三方晶、斜方晶等の任意の結晶形が使用できる。これらの結晶も公知であるか又は公知の方法に従い製造できる。
【００６０】
本発明における成分（Ａ）ジアセタールは、平均粒径（Ｄ５０）が、通常、１５μｍ以下であり、４μｍ以下が好ましく、特に１μｍ〜４μｍの範囲がより好ましい。
【００６１】
本明細書において、平均粒径（Ｄ５０）は、体積基準累積５０％粒径を意味する。この体積基準累積５０％粒径（Ｄ５０）は、体積基準で粒度分布を求め、全体積を１００％とした累積曲線において、累積値が５０％となる点の粒径である。なお、本明細書では、平均粒径（Ｄ５０）を、単に平均粒径又はＤ５０ということがある。
【００６２】
なお、本発明において、平均粒径及び粒径の均一度は、レーザー散乱粒度分布測定装置で測定した頻度分布及び累積体積分布曲線で求められる。
【００６３】
本発明で使用するジアセタールは、一般式（１）で表される１，３：２，４−体の純度が１００％のものが好ましいが、若干不純物を含むものであってもかまわない。
【００６４】
１−２．成分（Ｂ）：Ｃ１２−Ｃ２２脂肪酸金属塩
本発明に係る成分（Ｂ）は、Ｃ１２−Ｃ２２脂肪酸金属塩である。
【００６５】
脂肪酸の炭素数としては、１２〜２２であり、特に、１４〜１８が好ましい。
【００６６】
脂肪酸の炭素数が１２未満では、成形加工時の熱劣化の懸念及び成形品からの揮発、又は溶出の懸念があり、２２を超えても効果的な優位性はなく、工業的に得られにくく、コスト面でのデメリットが大きくなり、いずれも好ましくない。
【００６７】
前記の脂肪酸の具体例としては、ラウリン酸、ミリスチン酸、パルミチン酸、ステアリン酸、オレイン酸、ベヘン酸等が挙げられる。これらの中で、ステアリン酸、ベヘン酸が、本発明のジアセタール含有組成物の臭気の観点から好ましい。
【００６８】
また、脂肪酸金属塩を形成する金属としては、リチウム、亜鉛、マグネシウム、及びカルシウムであり、中でも亜鉛及びカルシウムが好ましく、安全性や環境的な観点から、特にカルシウムが好ましい。
【００６９】
脂肪酸金属塩として、好ましくは、Ｃ１２−Ｃ２２脂肪酸と、リチウム、亜鉛、マグネシウム、又はカルシウムとの金属塩であり、より好ましくは、Ｃ１２−Ｃ２２脂肪酸と亜鉛又はカルシウムとの金属塩であり、最も好ましくは、Ｃ１２−Ｃ２２脂肪酸とカルシウムとの金属塩である。
【００７０】
脂肪酸金属塩の具体例としては、ミリスチン酸リチウム、ミリスチン酸亜鉛、ミリスチン酸マグネシウム、ミリスチン酸カルシウム、ステアリン酸リチウム、ステアリン酸亜鉛、ステアリン酸マグネシウム、ステアリン酸カルシウムが挙げられ、これらの中でもステアリン酸カルシウムがより好ましい。
【００７１】
本発明における成分（Ｂ）Ｃ１２−Ｃ２２脂肪酸金属塩は、平均粒径が、通常、２０μｍ以下であり、５μｍ以下が好ましく、特に１μｍ〜５μｍの範囲がより好ましい。
【００７２】
更に、本発明における成分（Ｂ）のＣ１２−Ｃ２２脂肪酸金属塩は、Ｄ６０／Ｄ１０の値で表される粒径の均一度が、３以下であることが好ましい。
【００７３】
なお、本明細書において、１０％粒径（Ｄ１０）及び６０％粒径（Ｄ６０）は、体積基準累積１０％粒径及び体積基準累積６０％粒径であり、求められた粒度分布の全体積を１００％とした累積曲線において、累積値が１０％及び６０％となる点の粒径を示す。したがって、６０％粒径（Ｄ６０）と１０％粒径（Ｄ１０）との比（Ｄ６０／Ｄ１０）は、粒度分布の広さを示す指標ということができ、均一度として知られている。Ｄ６０／Ｄ１０の値が大きいほど、広い粒度分布を有する。また、Ｄ６０／Ｄ１０が１に近いほど、単分散に近い粒度分布を有すると言える。
【００７４】
本発明のジアセタール組成物において、成分（Ａ）のジアセタール及び成分（Ｂ）の脂肪酸金属塩の平均粒径は、粉体流動性に影響を及ぼす。
【００７５】
これらの粒子の平均粒径は、成分（Ａ）の粒子及び成分（Ｂ）の粒子の少なくともどちらか一方の平均粒径が、５μｍ以下であることが好ましく、特に、４μｍ以下であることがより好ましい。
【００７６】
本発明のジアセタール組成物の態様としては、成分（Ａ）の平均粒径が４μｍ以下であり、及び成分（Ｂ）の平均粒径が５〜２０μｍであるジアセタール組成物；
成分（Ａ）の平均粒径が４〜１５μｍであり、及び成分（Ｂ）の平均粒径が５μｍ以下であり、かつ粒径の均一度が３以下であるジアセタール組成物；並びに
成分（Ａ）の平均粒径が４μｍ以下であり、及び成分（Ｂ）の平均粒径が５μｍ以下であり、かつ粒径の均一度が３以下であるジアセタール組成物である。中でも、本発明のジアセタール組成物において、成分（Ｂ）の含有量は成分（Ａ）よりも少量であることから、生産性、粉体の取扱性等の観点から、成分（Ｂ）を平均粒径４μｍ以下であり、かつ粒径の均一度が３以下とするジアセタール組成物を用いることがより好ましい。
【００７７】
前記平均粒径５μｍ以下であり、かつ粒径の均一度が３以下である前記成分（Ｂ）は、ジェットミルタイプの気流式粉砕機を用いて粉砕した微粉体がであることが特に好ましい。
【００７８】
成分（Ｂ）の含有量は、成分（Ａ）１００重量部に対して、０．５〜３０重量部であり、１．０〜２０重量部程度がより好ましく、３〜１５重量部程度がさらに好ましい。成分（Ｂ）の含有量を０．５重量部以上に設定することにより、本発明の課題である流動性を改善させることができる。また、成分（Ｂ）の含有量を３０重量部を超えて添加しても本発明の効果に優位差を得ることができず、更に粉立ちが生じ、作業性の低下をもたらし、好ましくない。
【００７９】
これらの成分（Ｂ）：Ｃ１２−Ｃ２２脂肪酸金属塩は、それぞれ単独で又は２種以上を適宜組み合わせて使用される。
【００８０】
１−３．成分（Ｃ）
本発明に係るジアセタール含有組成物は、さらに、成分（Ｃ）：ソルビタンＣ８−Ｃ２２脂肪酸エステル及びポリオキシエチレンソルビタンＣ８−Ｃ２２脂肪酸エステルからなる群より選ばれる少なくとも一種を含んでいてもよい。
【００８１】
上記ソルビタンＣ８−Ｃ２２脂肪酸エステル（成分Ｃ１ということもある）としては、ソルビタンＣ８−Ｃ２２飽和又は不飽和脂肪酸エステルが挙げられる。
【００８２】
上記ポリオキシエチレンソルビタンＣ８−Ｃ２２脂肪酸エステル（成分Ｃ２ということもある）としては、上記ソルビタンＣ８−Ｃ２２脂肪酸エステルのエチレンオキシド付加物である。
【００８３】
ソルビタンＣ８−Ｃ２２脂肪酸エステル又はポリオキシエチレンソルビタンＣ８−Ｃ２２脂肪酸エステルにおける脂肪酸の炭素数は、８〜２２であり、特に、１２〜２２が好ましい。炭素数が８未満であると、樹脂成形体からブリードアウトする傾向がある。一方、炭素数が２２を超えると、成形体の透明性を損なう傾向がある。
【００８４】
また、上記脂肪酸は、飽和又は不飽和カルボン酸が好ましく、特に、ラウリン酸、ミリスチン酸、パルミチン酸、ステアリン酸、イソステアリン酸、及びオレイン酸が好ましい。
【００８５】
ポリオキシエチレンにおけるエチレンオキシドの平均付加モル数は、好ましくは１〜４０、より好ましくは２〜３０、さらに好ましくは５〜３０、特に好ましくは５〜２０である。
【００８６】
成分（Ｃ）のソルビタンＣ８−Ｃ２２脂肪酸エステルの具体例としては、例えば、
ソルビタンモノラウレート、
ソルビタンモノミリステート、
ソルビタンモノパルミテート、
ソルビタンモノステアレート、
ソルビタンモノイソステアレート、
ソルビタンモノオレエート、
ソルビタントリラウレート、
ソルビタントリミリステート、
ソルビタントリパルミテート、
ソルビタントリステアレート、
ソルビタントリイソステアレート、
ソルビタントリオレエート等が例示される。
【００８７】
より好ましくは、ソルビタンモノミリステート、
ソルビタンモノパルミテート、
ソルビタンモノステアレート、
ソルビタンモノイソステアレート、
ソルビタンモノオレエート、
ソルビタントリミリステート、
ソルビタントリパルミテート、
ソルビタントリステアレート、
ソルビタントリイソステアレート、及び
ソルビタントリオレエートが挙げられる。
【００８８】
さらに好ましくは、ソルビタントリミリステート、
ソルビタントリパルミテート、
ソルビタントリステアレート、
ソルビタントリイソステアレート、及び
ソルビタントリオレエートが挙げられる。
【００８９】
成分（Ｃ）のポリオキシエチレンソルビタンＣ８−Ｃ２２脂肪酸エステルの具体例としては、例えば、ポリオキシエチレン（エチレンオキシド平均付加モル数：２〜３０）ソルビタンモノラウレート、
ポリオキシエチレン（エチレンオキシド平均付加モル数：２〜３０）ソルビタンモノミリステート、
ポリオキシエチレン（エチレンオキシド平均付加モル数：２〜３０）ソルビタンモノパルミテート、
ポリオキシエチレン（エチレンオキシド平均付加モル数：２〜３０）ソルビタンモノステアレート、
ポリオキシエチレン（エチレンオキシド平均付加モル数：２〜３０）ソルビタンモノイソステアレート、
ポリオキシエチレン（エチレンオキシド平均付加モル数：２〜３０）ソルビタンモノオレエート、
ポリオキシエチレン（エチレンオキシド平均付加モル数：２〜３０）ソルビタントリラウレート、
ポリオキシエチレン（エチレンオキシド平均付加モル数：２〜３０）ソルビタントリミリステート、
ポリオキシエチレン（エチレンオキシド平均付加モル数：２〜３０）ソルビタントリパルミテート、
ポリオキシエチレン（エチレンオキシド平均付加モル数：２〜３０）ソルビタントリステアレート、
ポリオキシエチレン（エチレンオキシド平均付加モル数：２〜３０）ソルビタントリイソステアレート、
ポリオキシエチレン（エチレンオキシド平均付加モル数：２〜３０）ソルビタントリオレエート等が例示される。
【００９０】
より好ましくは、ポリオキシエチレン（エチレンオキシド平均付加モル数：５〜２０）ソルビタンモノミリステート、
ポリオキシエチレン（エチレンオキシド平均付加モル数：５〜２０）ソルビタンモノパルミテート、
ポリオキシエチレン（エチレンオキシド平均付加モル数：５〜２０）ソルビタンモノステアレート、
ポリオキシエチレン（エチレンオキシド平均付加モル数：５〜２０）ソルビタンモノイソステアレート、
ポリオキシエチレン（エチレンオキシド平均付加モル数：５〜２０）ソルビタンモノオレエート、
ポリオキシエチレン（エチレンオキシド平均付加モル数：５〜２０）ソルビタントリミリステート、
ポリオキシエチレン（エチレンオキシド平均付加モル数：５〜２０）ソルビタントリパルミテート、
ポリオキシエチレン（エチレンオキシド平均付加モル数：５〜２０）ソルビタントリステアレート、
ポリオキシエチレン（エチレンオキシド平均付加モル数：５〜２０）ソルビタントリイソステアレート、及び
ポリオキシエチレン（エチレンオキシド平均付加モル数：５〜２０）ソルビタントリオレエートが挙げられる。
【００９１】
さらに好ましくは、ポリオキシエチレン（エチレンオキシド平均付加モル数：５〜２０）ソルビタントリミリステート、
ポリオキシエチレン（エチレンオキシド平均付加モル数：５〜２０）ソルビタントリパルミテート、
ポリオキシエチレン（エチレンオキシド平均付加モル数：５〜２０）ソルビタントリステアレート、
ポリオキシエチレン（エチレンオキシド平均付加モル数：５〜２０）ソルビタントリイソステアレート、及び
ポリオキシエチレン（エチレンオキシド平均付加モル数：５〜２０）ソルビタントリオレエートが挙げられる。
【００９２】
上記成分（Ｃ）のエステルの中でも、ポリオキシエチレンソルビタンＣ８−Ｃ２２脂肪酸モノエステル、ポリオキシエチレンソルビタンＣ８−Ｃ２２脂肪酸ジエステル、及びポリオキシエチレンソルビタンＣ８−Ｃ２２脂肪酸トリエステルからなる群より選ばれる少なくとも１種であることが好ましく、成形体からのブリードアウト抑制の観点から、ポリオキシエチレンソルビタンＣ８−Ｃ２２脂肪酸トリエステルがより好ましい。
【００９３】
これらのソルビタンＣ８−Ｃ２２脂肪酸エステル又はポリオキシエチレンソルビタンＣ８−Ｃ２２脂肪酸エステルは、単独で又は２種以上を適宜組み合わせて使用することができる。
【００９４】
成分（Ｃ）であるソルビタンＣ８−Ｃ２２脂肪酸エステル又はポリオキシエチレンソルビタンＣ８−Ｃ２２脂肪酸エステルは、本発明の効果を損なわない限り、従来公知の製造方法で得られるものが使用できる。例えば、一般的にはソルビトールと脂肪酸をアルカリ触媒存在下、加熱することによりソルビタン脂肪酸エステルを得ることができ、さらに、得られたソルビタン脂肪酸エステルにエチレンオキシドを付加させることによりポリオキシエチレンソルビタン脂肪酸エステルを得ることができる。
【００９５】
得られるポリオキシエチレンソルビタン脂肪酸エステルは、一般的に各種ポリオキシエチレンソルビタンのモノ−、ジ−、トリ−、テトラ脂肪酸エステルや１，４，３，６−ソルビド等副生成物のモノ−、ジ−脂肪酸エステル等の混合物であり、これら混合物のまま本発明に使用することができる。又は、該混合物から単一成分を単離し、それぞれ単独で又は２種以上を適宜組み合わせて使用することもできる。
【００９６】
本発明に係るポリオキシエチレンソルビタン脂肪酸エステルは、本発明の効果を損なわない限り、市販されているものを使用することもできる。例えば、「１６１１２の化学商品」（化学工業日報社、２０１２年２月２１日発行）に記載されている市販品等が例示される。
【００９７】
成分（Ｃ）の含有量は、成分（Ａ）１００重量部に対して、０．０５〜５重量部程度が好ましく、０．１〜３重量部程度がより好ましく、０．３〜１．５重量部程度がさらに好ましい。成分（Ｃ）の含有量を０．０５重量部以上に設定することにより、本発明のアセタール組成物の帯電性が抑制されるという効果が得られる。また、成分（Ｃ）の含有量を５重量部以下に設定することにより、成形体からのブリードアウトを抑制できるという効果が得られる。
【００９８】
１−４．その他の成分
本発明のジアセタール含有組成物は、成分（Ａ）、及び成分（Ｂ）を含む組成物であり、さらに成分（Ｃ）を含んでいてもよい組成物であるが、前記の成分（Ａ）、成分（Ｂ）、及び成分（Ｃ）以外に、本発明の効果を損なわない範囲で、任意の成分を含んでいてもよい。
【００９９】
任意の成分としては、例えば、ポリオレフィン等衛生協議会編「ポジティブリストの添加剤要覧」（２００２年１月）に記載されている各種添加剤が挙げられる。
【０１００】
具体的には、蛍光増白剤（２，５−チオフェンジイル（５−ｔｅｒｔ−ブチル−１，３−ベンゾキサゾール）、４，４’−ビス（ベンゾオキサゾール−２−イル）スチルベン等）、酸化防止剤、安定剤（金属化合物、エポキシ化合物、窒素化合物、燐化合物、硫黄化合物等）、紫外線吸収剤（ベンゾフェノン系化合物、ベンゾトリアゾール系化合物等）、界面活性剤、滑剤（パラフィン、ワックス等の脂肪族炭化水素、炭素数８〜２２の高級脂肪酸、炭素数８〜２２の高級脂肪酸金属（Ａｌ、Ｃａ）塩、炭素数８〜２２の高級脂肪族アルコール、ポリグリコール、炭素数４〜２２の高級脂肪酸と炭素数４〜１８の脂肪族１価アルコールとのエステル、炭素数８〜２２の高級脂肪酸アマイド、シリコーン油、ロジン誘導体等）、充填剤（タルク、ハイドロタルサイト、マイカ、ゼオライト、パーライト、珪藻土、炭酸カルシウム、ガラス繊維等）、発泡剤、発泡助剤、ポリマー添加剤、可塑剤（ジアルキルフタレート、ジアルキルヘキサヒドロフタレート等）、架橋剤、架橋促進剤、帯電防止剤、難燃剤、分散剤、有機無機の顔料（インディゴ化合物、フタロシアニン系化合物、アントラキノン系化合物、ウルトラマリン化合物、アルミン酸コバルト化合物等）、加工助剤、他の核剤等の各種添加剤が例示される。
【０１０１】
これらの任意の添加剤を使用する場合、その使用量は、本発明の効果を阻害しない限り、通常使用されている範囲で使用すればよいが、成分（Ａ）１００重量部に対して、好ましくは０．００５〜１００重量部程度、より好ましくは０．０１〜５０重量部程度で使用される。
【０１０２】
これら任意の添加剤を配合する場合、実用レベルで均一に混合できれば特に混合方法は限定されず、例えば下記のようにドライブレンドして均一な混合物を製造する方法が例示される。
【０１０３】
また、前記酸化防止剤は、本発明のジアセタール含有組成物の貯蔵安定性を向上させる効果も有している。該貯蔵安定性の向上を目的として当該酸化防止剤を使用する場合、その使用量は、上記成分（Ａ）１００重量部に対して、好ましくは０．０１〜５重量部、より好ましくは０．０３〜３重量部である。
【０１０４】
かかる酸化防止剤としては、フェノール系酸化防止剤、亜リン酸エステル系化合物、イオウ系酸化防止剤等が例示され、具体的には２，６−ジ−ｔ−ブチルフェノール、ｎ−オクタデシル−３−（３’、５’−ジ−ｔ−ブチル−４’−ヒドロキシフェニル）プロピオネート、テトラキス［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、４，４’−ブチリデン−ビス（３−メチル−６−ｔ−ブチルフェノール）、トリエチレングリコール−ビス−［３−（３−ｔ−ブチル−４−ヒドロキシ−５−メチルフェニル）プロピオネート］等が例示される。中でも、テトラキス［メチレン−３−（３，５−ジ−ｔ−ブチル−４−ヒドロキシフェニル）プロピオネート］メタンが推奨される。
【０１０５】
ただし、これらの任意の成分は、後述のポリオレフィン組成物を製造する際に、任意の割合で配合することが好ましく、本発明のジアセタール含有組成物の形態の具体例としては、本発明の効果を十分に発揮する。具体的には、成形体の外観・色味等の観点から、実質的に成分（Ａ）、成分（Ｂ）、成分（Ｃ）、及び蛍光増白剤のみからなる組成物、又は実質的に成分（Ａ）、成分（Ｂ）、及び成分（Ｃ）のみからなる組成物であることが推奨される。
【０１０６】
本発明のジアセタール含有組成物は、２５℃、湿度６０％の条件下において、安息角が通常５０度以下であり、好ましくは３０〜４９度であり、より好ましくは３５〜４８度である。安息角が小さい方が、より流動性に優れていることを意味する。安息角の測定方法については後述する。
【０１０７】
１−５．ジアセタール含有組成物の好ましい組合せ
成分（Ａ）＋成分（Ｂ）
本発明のジアセタール含有組成物中に含まれる、成分（Ａ）及び成分（Ｂ）の組合せとしては、その下位概念である以下の成分（Ａ’）、及び成分（Ｂ’）の組合せであることが好ましい。
【０１０８】
成分（Ａ’）：一般式（２）：
【０１０９】
【化５】
0006394376.tif 000006
【０１１０】
［式（２）中、Ｒ３及びＲ４は、同一又は異なって、それぞれ、直鎖状若しくは分岐鎖状の炭素数１〜３のアルキル基を示す。
ｑ及びｒは、それぞれ１又は２である。
で表される少なくとも１種のジアセタール、並びに
成分（Ｂ’）：ミリスチン酸、パルミチン酸、ステアリン酸及びベヘン酸よりなる群から選ばれる少なくとも１種の脂肪酸と、亜鉛、マグネシウム及びカルシウムよりなる群から選ばれる少なくとも１種の金属からなる脂肪酸金属塩、
を含む粒状又は粉末状のジアセタール含有組成物。
【０１１１】
成分（Ａ’）、及び成分（Ｂ’）のさらに好ましい組合せとしては、
成分（Ａ’）：１，３：２，４−ビス−Ｏ−（３，４−ジメチルベンジリデン）−Ｄ−ソルビトール、及び
成分（Ｂ’）：ステアリン酸又はベヘン酸と、亜鉛、及びカルシウムよりなる群から選ばれる少なくとも１種の金属からなる脂肪酸金属塩、
である。
【０１１２】
成分（Ａ’）、及び成分（Ｂ’）の特に好ましい組合せとしては、
成分（Ａ’）：１，３：２，４−ビス−Ｏ−（３，４−ジメチルベンジリデン）−Ｄ−ソルビトール、及び
成分（Ｂ’）：ステアリン酸カルシウム
を含むジアセール組成物が推奨される。
【０１１３】
成分（Ａ’）１００重量部に対する、成分（Ｂ’）の含有量としては、成分（Ｂ’）が０．５〜３０重量部程度であることが好ましく、成分（Ｂ’）が１．０〜１５重量部程度であることがより好ましい。
【０１１４】
成分（Ａ）＋成分（Ｂ）＋成分（Ｃ）
本発明のジアセタール含有組成物中に含まれる、成分（Ａ）、成分（Ｂ）、及び成分（Ｃ）の組合せとしては、その下位概念である以下の成分（Ａ’）、成分（Ｂ’）、及び成分（Ｃ’）の組合せであることが好ましい。
【０１１５】
成分（Ａ’）：一般式（２）： 
【０１１６】
【化６】
0006394376.tif 000007
【０１１７】
［式（２）中、Ｒ３及びＲ４は、同一又は異なって、それぞれ、直鎖状若しくは分岐鎖状の炭素数１〜３のアルキル基を示す。
ｑ及びｒは、それぞれ１又は２である。
で表される少なくとも１種のジアセタール、
成分（Ｂ’）：ミリスチン酸、パルミチン酸、ステアリン酸及びベヘン酸よりなる群から選ばれる少なくとも１種の脂肪酸と、亜鉛、マグネシウム及びカルシウムよりなる群から選ばれる少なくとも１種の金属からなる脂肪酸金属塩、並びに
成分（Ｃ’）：ポリオキシエチレン（エチレンオキシド平均付加モル数：２〜３０）ソルビタンＣ８−Ｃ２２脂肪酸トリエステル、
を含むジアセタール含有組成物。
【０１１８】
成分（Ａ’）、成分（Ｂ’）、及び成分（Ｃ’）のさらに好ましい組合せとしては、
成分（Ａ’）：１，３：２，４−ビス−Ｏ−（３，４−ジメチルベンジリデン）−Ｄ−ソルビトール、
成分（Ｂ’）：ステアリン酸又はベヘン酸と、亜鉛、及びカルシウムよりなる群から選ばれる少なくとも１種の金属からなる脂肪酸金属塩、及び
成分（Ｃ’）：ポリオキシエチレン（エチレンオキシド平均付加モル数：５〜２０）ソルビタンＣ８−Ｃ２２脂肪酸トリエステルである。
【０１１９】
成分（Ａ’）、成分（Ｂ’）、及び成分（Ｃ’）の特に好ましい組合せとしては、成分（Ａ’）：１，３：２，４−ビス−Ｏ−（３，４−ジメチルベンジリデン）−Ｄ−ソルビトール、
成分（Ｂ’）：ステアリン酸カルシウム、及び
成分（Ｃ’）：ポリオキシエチレン（エチレンオキシド平均付加モル数：５〜２０）ソルビタンＣ２０脂肪酸トリステアレート
を含むジアセール組成物が推奨される。
【０１２０】
成分（Ａ’）１００重量部に対する、成分（Ｂ’）及び成分（Ｃ’）の含有量としては、成分（Ｂ’）が０．５〜３０重量部程度、成分（Ｃ’）が０．０５〜５．０重量部程度であることが好ましく、成分（Ｂ’）が１．０〜１５重量部程度、成分（Ｃ’）が０．１〜３．０重量部程度であることがより好ましい。
【０１２１】
１−６．ジアセタール含有組成物の形状
本発明のジアセタール含有組成物の形態は、基本的に粉末である。形状としては、球状、円柱状、繊維状等の種々の形態を取ることができる。
【０１２２】
本発明に係るジアセタール含有組成物は、成分（Ａ）のジアセタール及び成分（Ｂ）の脂肪酸金属塩の平均粒径が、粉体流動性に影響を及ぼす。
【０１２３】
これらの粒子の平均粒径は、成分（Ａ）の粒子及び成分（Ｂ）の粒子の少なくともどちらか一方の平均粒径が、３μｍ以下であり、好ましくは０．１〜３μｍであり、より好ましくは、０．５〜２．５μｍである。
【０１２４】
本明細書における平均粒径（粒子の直径の平均値）及び均一度は、例えば、レーザ回折式粒度分布測定装置マスターサイザー（マルバーンインスツルメンツ社製、商品名「マスターサイザー３０００」）を用いて湿式法及び乾式法により測定することができる。
【０１２５】
具体的には、平均粒径は、上記測定で得られた体積基準の５０％粒径（Ｄ５０）から求められる。また、均一度は、平均粒径と同様の方法にて測定した測定結果より、体積基準累積１０％粒径（Ｄ１０）及び体積基準累積６０％粒径（Ｄ６０）を求め、その比（Ｄ６０／Ｄ１０）から得られる。
【０１２６】
上記のジアセタール含有組成物の形状にするために、必要に応じて粉砕・解砕、或いは分級等を行うことができる。
【０１２７】
上記形態のジアセタール含有組成物は、何れも公知の粉砕機・解砕機、分級機等を用いて製造できる。例えば、粉砕機・解砕機ではピンミル、ジェットミル、パルベライザー、カッターミル、ハンマーミル、プレーナークラッシャー、フレーククラッシャー、ニブラー、分級機では振動ふるい機、風力分級機等が例示されるが、上記粉砕機としては、粒度分布の観点からジェットミルタイプの粉砕機が好ましい。
【０１２８】
２．ジアセタール含有組成物の製造方法
本発明のジアセタール含有組成物の製造方法は、上記成分（Ａ）及び成分（Ｂ）を粉砕する工程、上記成分（Ａ）及び成分（Ｂ）、又は、上記成分（Ａ）、成分（Ｂ）及び成分（Ｃ）を混合する工程を具備することを特徴とする。かかる粉砕方法及び混合方法は、所望のジアセタール含有組成物が得られる限り、特に限定されるものではない。
【０１２９】
上記成分（Ａ）及び成分（Ｂ）の粉砕方法としては、例えば、従来公知の方法で製造されたジアセタール（成分（Ａ））または脂肪酸金属塩（成分（Ｂ））の粗粉体を、ジェットミル等の粉砕機を用いて、空気圧等の条件を調整することにより、所望の粒径に粉砕する方法等が挙げられる。中でも、平均粒径５μｍ以下であり、かつ粒径の均一度が３以下である前記成分（Ｂ）は、ジェットミルタイプの気流式粉砕機を用いて微粉砕して、成分（Ｂ）の微粉体を製造することが好ましい。
【０１３０】
また、粒径の均一度を向上させるために、粉砕後更に汎用の分級機を用いて分級することもできる。
【０１３１】
上記成分（Ａ）及び成分（Ｂ）の混合方法としては、例えば、次の方法が例示される：  （i）  従来公知の一般式（１）で表されるジアセタール製造方法（例えば特開平２−２３１４８８号公報に記載の方法）に従って、当該ジアセタールを製造する過程で、必要に応じて予め粉砕された成分（Ｂ）を混合する方法、
（ii）  必要に応じて予め粉砕された成分（Ａ）及び必要に応じて予め粉砕された成分（Ｂ）を公知の混合装置を用いて粉体混合（ドライブレンド）する方法、
（iii）  メタノール、エタノール等の炭素数１〜３の低級アルコール類、水等の分散媒に、成分（Ａ）、及び成分（Ｂ）を入れ、室温若しくは加温下で攪拌混合してスラリー状若しくは膨潤した状態にした後、該分散媒を留去する方法、
（iv）  メタノール、エタノール等の炭素数１〜３の低級アルコール類、水等の分散媒に、成分（Ａ）を入れて室温若しくは加温下で攪拌してスラリー状若しくは膨潤した状態にした後、成分（Ｂ）をそのまま或いはメタノール、エタノール等の炭素数１〜３の低級アルコール類、水等に分散させた状態で添加して混合し、次いで該分散媒を留去する方法。
【０１３２】
なお、（i）の混合方法における成分（Ｂ）の添加時期は、ソルビトールと当該ベンズアルデヒド類とのジアセタール化反応終了後で、当該反応系が中性状態にある時が好ましい。また、（iii）及び（iv）の混合方法における分散媒の使用量は、成分（Ａ）１０重量部に対して、好ましくは５〜２００重量部程度、より好ましくは１０〜１００重量部程度である。分散媒存在下の混合温度は、通常２０〜１００℃程度、好ましくは５０〜８０℃程度が挙げられる。
【０１３３】
好ましいジアセタール含有組成物の製造方法としては、上記（ii）の方法が推奨される。
【０１３４】
上記成分（Ａ）、及び成分（Ｂ）及び成分（Ｃ）の混合方法としては、例えば、次の方法が例示される。但し、成分（Ａ）及び成分（Ｂ）、成分（Ａ）及び成分（Ｃ）は必ずしも同じ方法で混合する必要はなく、例えば、最初に２つの成分を（i）、（iii）及び（iv）の方法で混合後、更に残りの成分を（ii）の方法で混合する方法などが例示される： 
（i）  従来公知の一般式（１）で表されるジアセタール製造方法（例えば特開平２−２３１４８８号公報に記載の方法）に従って、当該ジアセタールを製造する過程で、必要に応じて予め粉砕された成分（Ｂ）、及び成分（Ｃ）を個別にまたは同時に混合する方法、
（ii）  必要に応じて予め粉砕された成分（Ａ）、必要に応じて予め粉砕された成分（Ｂ）、及び成分（Ｃ）を公知の混合装置を用いて粉体混合（ドライブレンド）する方法、
（iii）  メタノール、エタノール等の炭素数１〜３の低級アルコール類や水等の分散媒に、成分（Ａ）、成分（Ｂ）、成分（Ｃ）を入れ、室温若しくは加温下で攪拌して混合してスラリー状若しくは膨潤した状態にした後、該分散媒を留去する方法、
（iv）  メタノール、エタノール等の炭素数１〜３の低級アルコール類や水等の分散媒に、成分（Ａ）を入れて室温若しくは加温下で攪拌してスラリー状若しくは膨潤した状態にした後、成分（Ｂ）、及び／又は成分（Ｃ）をそのまま或いはメタノール、エタノール等の炭素数１〜３の低級アルコール類や水等の溶液状態で添加して混合し、次いで該分散媒を留去する方法。
【０１３５】
なお、（i）の混合方法における成分（Ｂ）の添加時期は、ソルビトールと当該ベンズアルデヒド類とのジアセタール化反応終了後で、当該反応系が中性状態にある時が好ましい。また、（iii）及び（iv）の混合方法における分散媒の使用量は、成分（Ａ）１０重量部に対して、好ましくは５〜２００重量部程度、より好ましくは１０〜１００重量部程度である。分散媒存在下の混合温度は、通常２０〜１００℃程度、好ましくは５０〜８０℃程度が挙げられる。
【０１３６】
好ましいジアセタール含有組成物の製造方法としては、成分（Ａ）及び成分（Ｃ）を上記（i）、（iii）及び（iv）の方法で混合し、続いて成分（Ｂ）を上記（ii）の方法で混合する方法が推奨される。
【０１３７】
３．ジアセタールの流動性を向上させる方法
本発明は、成分（Ａ）に対して、成分（Ｂ）、及び成分（Ｃ）（又は、成分（Ａ’）に対して、成分（Ｂ’）、及び成分（Ｃ’））を配合することによって、ジアセタールの流動性を向上させる方法にも関する。前記成分（Ａ）、成分（Ｂ）、及び成分（Ｃ）（又は、成分（Ａ’）、成分（Ｂ’）、及び成分（Ｃ’））は、前記の「１．ジアセタール含有組成物」で挙げられたものと同様の成分のものが挙げられ、成分（Ａ）、成分（Ｂ）、及び成分（Ｃ）（又は、成分（Ａ’）、成分（Ｂ’）、及び成分（Ｃ’））の各種配合量、並びに配合割合は、前記の「１．ジアセタール含有組成物」で挙げられた各種含有量、及び含有割合と同じである。
【０１３８】
前記成分（Ａ）に対して、成分（Ｂ）、及び成分（Ｃ）（又は、成分（Ａ’）に対して、成分（Ｂ’）、及び成分（Ｃ’））を配合することによって、粉体流動性を向上させることができ、成分（Ａ）のジアセタールに特有の課題である、原料供給の際の、配管内、供給ホッパー内、フィーダー内等における付着、ブリッジング等を抑制することができる。
【０１３９】
４．ポリオレフィン樹脂組成物
本発明のポリオレフィン樹脂組成物は、ジアセタール含有組成物、及びポリオレフィン樹脂を含有する。
【０１４０】
ジアセタール含有組成物は、前記「１．ジアセタール含有組成物」で挙げられた成分（Ａ）及び成分（Ｂ）、或いは、成分（Ａ）、成分（Ｂ）及び成分（Ｃ）（又は、成分（Ａ’）及び成分（Ｂ’）、或いは、成分（Ａ’）、成分（Ｂ’）、及び成分（Ｃ’））と同様の成分、並びにこれらの成分と同様の含有量及び含有割合を有するジアセタール含有組成物が挙げられる。
【０１４１】
本発明に係るポリオレフィン樹脂としては、例えば、ポリエチレン系樹脂、ポリプロピレン系樹脂、ポリブテン系樹脂、ポリメチルペンテン系樹脂、ポリブタジエン系樹脂が例示される。
【０１４２】
具体的には、高密度ポリエチレン、中密度ポリエチレン、直鎖状ポリエチレン、エチレン含量５０重量％以上、好ましくは７０重量％以上のエチレンコポリマー、プロピレンホモポリマー、プロピレン５０重量％以上、好ましくは７０重量％以上のプロピレンコポリマー、ブテンホモポリマー、ブテン含量５０重量％以上、好ましくは７０重量％以上のブテンコポリマー、メチルペンテンホモポリマー、メチルペンテン含量５０重量％以上、好ましくは７０重量％以上のメチルペンテンコポリマー、ポリブタジエン等が例示される。また、上記コポリマーはランダムコポリマーであってもよく、ブロックコポリマーであってもよい。更に、これらの樹脂の立体規則性がある場合は、アイソタクチックでもシンジオタクチックでもよい。
【０１４３】
上記コポリマーを構成し得るコモノマーとして、具体的にはエチレン、プロピレン、ブテン、ペンテン、ヘキセン、ヘプテン、オクテン、ノネン、デセン、ウンデセン、ドデセン等の炭素数２〜１２のα−オレフィン、１，４−エンドメチレンシクロヘキセン等のビシクロ型モノマー、（メタ）アクリル酸メチル、（メタ）アクリル酸エチル等の（メタ）アクリル酸エステル、酢酸ビニル等が例示できる。
【０１４４】
かかる重合体を製造するために適用される触媒としては、一般に使用されているチーグラー・ナッタ型触媒はもちろん、遷移金属化合物（例えば、三塩化チタン、四塩化チタン等のチタンのハロゲン化物）を塩化マグネシウム等のハロゲン化マグネシウムを主成分とする担体に担持してなる触媒と、アルキルアルミニウム化合物（トリエチルアルミニウム、ジエチルアルミニウムクロリド等）とを組み合わせてなる触媒系、メタロセン触媒等も使用できる。
【０１４５】
本発明に係るポリオレフィン樹脂のメルトフローレート（以下「ＭＦＲ」と略記する。ＪＩＳ  Ｋ  ７２１０−１９９９）は、その適用する成形方法により適宜選択されるが、通常０．０１〜２００ｇ／１０分程度、好ましくは０．０５〜１００ｇ／１０分程度が推奨される。
【０１４６】
ポリオレフィン樹脂１００重量部に対するジアセタール含有組成物の含有量は、０．０５〜０．４重量部程度が好ましく、０．１〜０．３重量部程度がより好ましく、０．１５〜０．２５重量部程度がさらに好ましい。ジアセタール含有組成物の含有量を０．０５重量部以上に設定することにより、核剤効果が大きくなり、透明性の向上、機械的性質の向上等の樹脂改質効果が発現し易くなる。一方、ジアセタール含有組成物の含有量を０．４重量部以下で配合することにより、成形体の透明性の悪化の原因とはならず、かつ経済的観点からも良好である。
【０１４７】
本発明に係るポリオレフィン樹脂組成物は、その使用目的やその用途に応じて、本発明の効果を損なわない範囲で添加剤を添加したものであってもよい。
【０１４８】
かかるポリオレフィン樹脂組成物に含まれる添加剤としては、前記、「１−４．その他の成分」で挙げられたものと同様のものを使用することができる。
【０１４９】
具体的には、蛍光増白剤（２，５−チオフェンジイル（５−ｔｅｒｔ−ブチル−１，３−ベンゾキサゾール）、４，４’−ビス（ベンゾオキサゾール−２−イル）スチルベン等）、酸化防止剤、安定剤（金属化合物、エポキシ化合物、窒素化合物、燐化合物、硫黄化合物等）、紫外線吸収剤（ベンゾフェノン系化合物、ベンゾトリアゾール系化合物等）、界面活性剤、滑剤（パラフィン、ワックス等の脂肪族炭化水素、炭素数８〜２２の高級脂肪酸、炭素数８〜２２の高級脂肪酸金属（Ａｌ、Ｃａ）塩、炭素数８〜２２の高級脂肪族アルコール、ポリグリコール、炭素数４〜２２の高級脂肪酸と炭素数４〜１８の脂肪族１価アルコールとのエステル、炭素数８〜２２の高級脂肪酸アマイド、シリコーン油、ロジン誘導体等）、充填剤（タルク、ハイドロタルサイト、マイカ、ゼオライト、パーライト、珪藻土、炭酸カルシウム、ガラス繊維等）、発泡剤、発泡助剤、ポリマー添加剤、可塑剤（ジアルキルフタレート、ジアルキルヘキサヒドロフタレート等）、架橋剤、架橋促進剤、帯電防止剤、難燃剤、分散剤、有機無機の顔料（インディゴ化合物、フタロシアニン系化合物、アントラキノン系化合物、ウルトラマリン化合物、アルミン酸コバルト化合物等）、加工助剤、他の核剤等の各種添加剤が例示される。
【０１５０】
これらの任意の添加剤を使用する場合、その使用量は、本発明の効果を阻害しない限り、通常使用されている範囲で使用すればよいが、成分（Ａ）１００重量部に対して、好ましくは０．００５〜１００重量部程度、より好ましくは０．０１〜５０重量部程度で使用される。
【０１５１】
特に、前記酸化防止剤は、本発明のジアセタール含有組成物の貯蔵安定性を向上させる効果も有している。該貯蔵安定性の向上を目的として当該酸化防止剤を使用する場合、その使用量は、上記成分（Ａ）１００重量部に対して、好ましくは０．０１〜５重量部、より好ましくは０．０３〜３重量部である。
【０１５２】
かかる酸化防止剤としては、フェノール系酸化防止剤、亜リン酸エステル系化合物、イオウ系酸化防止剤等が例示され、具体的には２，６−ジ−ｔ−ブチルフェノール、ｎ−オクタデシル−３−（３’、５’−ジ−ｔ−ブチル−４’−ヒドロキシフェニル）プロピオネート、テトラキス［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、４，４’−ブチリデン−ビス（３−メチル−６−ｔ−ブチルフェノール）、トリエチレングリコール−ビス−［３−（３−ｔ−ブチル−４−ヒドロキシ−５−メチルフェニル）プロピオネート］等が例示される。中でも、テトラキス［メチレン−３−（３，５−ジ−ｔ−ブチル−４−ヒドロキシフェニル）プロピオネート］メタンが推奨される。
【０１５３】
これら任意の添加剤を配合する場合、実用レベルで均一に混合できれば特に混合方法は限定されず、例えば上記のようにドライブレンドして均一な混合物を製造する方法が例示される。
【０１５４】
本発明のポリオレフィン樹脂組成物の好ましい組み合わせとしては、ポリオレフィン樹脂として、ポリエチレン系樹脂、ポリプロプレン系樹脂及びポリブテン系樹脂が例示され、より具体的には、高密度ポリエチレン、中密度ポリエチレン、直鎖状ポリエチレン、エチレン含量５０重量％以上のエチレンコポリマー、プロピレンホモポリマー、プロピレン５０重量％以上のプロピレンコポリマー、ブテンホモポリマー、ブテン含量５０重量％以上のブテンコポリマー、メチルペンテンホモポリマー、メチルペンテン含量５０重量％以上のメチルペンテンコポリマー、ポリブタジエン等と、ジアセタール含有組成物の組み合わせとして、前記の「１−５．ジアセタール含有組成物の好ましい組み合わせ」で挙げられた成分（Ａ’）、成分（Ｂ’）、及び成分（Ｃ’）を含むジアセタール含有組成物の組み合わせであることが好ましい。
【０１５５】
前記ポリオレフィン樹脂組成物は、ジアセタール含有組成物の含有量が高いマスターバッチペレットタイプであってもよく、該ジアセタール含有組成物の含有量としては、特に制限はないが、該ジアセタール含有組成物が、ポリオレフィン樹脂組成物中に、通常、２〜２０重量％程度含まれており、好ましくは、３〜１５重量％である。
【０１５６】
５．ポリオレフィン樹脂組成物の製造方法
本発明のポリオレフィン樹脂組成物の製造方法としては、例えば、次の方法が例示できる：
（ａ）ポリオレフィン樹脂、及び本発明のジアセタール含有組成物を混合する工程を備えるポリオレフィン樹脂組成物を製造する方法、具体的には、ポリオレフィン樹脂（粉末、顆粒、フレーク又はペレット）と、本発明のジアセタール含有組成物及び必要に応じて前記の添加剤を、慣用の混合機を用いて混合してドライブレンドタイプのポリオレフィン樹脂組成物を製造する方法、
（ｂ）このドライブレンドタイプのポリオレフィン樹脂組成物を混練り機で溶融混練する工程、得られた溶融混練物を押出機によって押し出し、ストランドを得る工程、得られたストランドを冷却する工程、及び冷却されたストランドをカッティングしてペレットタイプのポリオレフィン樹脂組成物を製造する工程を備えるポリオレフィン樹脂組成物を製造する方法、具体的には、このドライブレンドタイプのポリオレフィン樹脂組成物を、慣用の混練り機、例えば一軸、二軸の押し出し機等を用いて、所望の温度で溶融混練し、押し出されたストランドを冷却し、次いで冷却されたストランドをカッティングしてペレットタイプのポリオレフィン樹脂組成物を製造する方法、
（ｃ）ポリオレフィン樹脂組成物が、ジアセタール含有組成物の含有量が高いマスターバッチペレットタイプであるポリオレフィン樹脂組成物を製造する方法、ここで該ジアセタール含有組成物の含有量としては、特に制限はないが、該ジアセタール含有組成物が、ポリオレフィン樹脂組成物中に、通常２〜２０重量％程度含まれており、好ましくは、３〜１５重量％である。
【０１５７】
本発明のポリオレフィン樹脂組成物におけるジアセタール含有組成物の配合量、及び配合割合は、前記「４．ポリオレフィン樹脂組成物」におけるジアセタール含有組成物の含有量、及び含有割合と同じである。
【０１５８】
６．樹脂成形体
本発明の樹脂成形体は、上記本発明のポリオレフィン樹脂組成物を慣用されている成形法に従って成形することにより得られる。本発明に係るポリオレフィン樹脂組成物を成形するに際しては、射出成形、押出成形、ブロー成形、圧空成形、回転成形、フィルム成形等の従来公知の成形方法のいずれも採用できる。成形条件としては、従来採用されている条件が広い範囲から適宜選択できる。
【０１５９】
本発明に係るポリオレフィン樹脂組成物は、従来、ジアセタールを核剤として配合してなるポリオレフィン樹脂組成物が用いられてきた分野と同様の分野において適用され、成形体とされる。
【０１６０】
樹脂成形体中におけるジアセタール含有組成物の使用量は、樹脂１００重量部に対して０．０５〜０．４重量部程度が好ましく、０．１〜０．３重量部程度がより好ましく、０．１５〜０．２５重量部程度がさらに好ましい。これらの範囲内で配合することにより充分に本発明の効果を得ることができる。
【実施例】
【０１６１】
以下、実施例及び比較例を挙げ、本発明を詳しく説明するが、本発明はこれら実施例に限定されるものではない。
【０１６２】
１．平均粒径
ジアセタールの平均粒径は、レーザー回折式粒度分布計（マルバーンインスツルメンツ社製、「マスターサイザー３０００」）を用いて、以下の方法により決定した。まず、湿式測定セルを用い、十分に撹拌混合することで、分散剤として界面活性剤を加えた水溶液中に、試料を分散させ、続いて、得られた混合物を装置内で更に撹拌、循環させながら、超音波を当てて装置内にて十分に均一に分散させた。その後、超音波を当てながら試料の粒度分布を測定した。得られた粒度分布より体積基準累積５０％粒径を求め、平均粒径とした。
【０１６３】
また、脂肪酸金属塩の平均粒径は、上記レーザー回折式粒度分布計を用いて、以下の方法により決定した。乾式測定セルを用い、試料を空気圧３ＭＰａで分散させることにより、試料の粒度分布を測定した。得られた粒度分布より体積基準累積５０％粒径を求め、平均粒径とした。
【０１６４】
２．粒径の均一度
脂肪酸金属塩の粒径の均一度は、上記脂肪酸金属塩の平均粒径と同様の方法にて測定した粒度分布測定結果より、体積基準累積１０％粒径（Ｄ１０）及び体積基準累積６０％粒径（Ｄ６０）を求め、その比（Ｄ６０／Ｄ１０）を計算し、粒径の均一度とした。Ｄ６０／Ｄ１０の値が１に近いほど、粒径が均一、即ち単分散に近い粒度分布を有する。
【０１６５】
３．かさ密度の測定
漏斗をメスシリンダーの開口部上２ｃｍとなるように、かつそれと軸が一致するように垂直に保持し、漏斗を通して１００ｍＬのメスシリンダーに下記実施例及び比較例において調製されたジアセタール含有組成物を１００ｍＬゆっくりと入れた。秤を用いてメスシリンダー内のジアセタール含有組成物の重量を０．１ｇの桁まで測定した。メスシリンダーをゴムシートの上５ｃｍの高さから垂直に落下させる操作（タッピング）を５０回繰り返した。メスシリンダー内のジアセタール含有組成物の容量を０．１ｍＬの桁まで読み取り、下記式（１）を用いてかさ密度を求めた。
【０１６６】
式（１）：かさ密度＝メスシリンダー内のジアセタール含有組成物の重量ｇ／タッピング後のジアセタール含有組成物の容量ｍＬ
【０１６７】
４．粉体流動性
下記の実施例及び比較例において、ジアセタール含有組成物の粉体流動性に関する評価として、安息角の試験、漏斗からの排出試験及びフィード送り試験を以下の方法で行った。
【０１６８】
４−１．安息角試験(粉体流動性の評価)
２５℃、湿度６０％の条件下で、下記実施例及び比較例において製造されたジアセタール含有組成物１ｇを、一定高さ（漏斗上部までの高さが１ｃｍ）から、漏斗（直径３ｃｍ、穴の直径０．５ｃｍ）へ注ぎ、振動させずに円形台（台の直径２．５ｃｍ）の上に落下させる（漏斗の下口の直径は、０．５ｃｍであり、下口から落下地点までの高さは３ｃｍ）。落下した円錐状の堆積物の高さを測定し、水平面と母線のなす角を計算から求め、安息角（単位：度）とした。この安息角が小さいほど粉末流動性が良いことを示す。
【０１６９】
４−２．漏斗からの排出試験(粉体流動性の評価)
下記実施例及び比較例において製造されたジアセタール含有組成物を１０ｇ、及びポリプロピレン樹脂（エチレン含有量３．５重量％のアイソタクチックランダムポリプロピレン樹脂（ＭＦＲ＝７ｇ／１０分、以下、「ｒ−ＰＰ」と略記する。））を３０ｇ、５００ｍLビーカーに入れて、５分間攪拌した。得られた混合物を、一定高さ（漏斗の上部までの高さが５cm）から、漏斗（直径１．５ｃｍ）へ注ぎ、振動させずに落下させる。混合物が漏斗から排出されるかを評価した。
【０１７０】
（評価）
５：混合物が全て速やかに漏斗から排出され、漏斗内壁の付着物もほとんど確認されない
４：混合物が全て漏斗から排出されるが、かすかに漏斗内壁に付着物が確認される
３：混合物がわずかに漏斗から排出されずに残るが、わずかな衝撃により残った混合物も全て排出される
２：混合物が漏斗から排出されずに残り、わずかな衝撃だけでは漏斗上に残った混合物を排出することは困難である
１：混合物が漏斗から排出されずに多量に残り、衝撃を与えても漏斗上に残った混合物を排出することは困難である
【０１７１】
４−３．フィード送り試験(粉体流動性の評価)
下記実施例及び比較例において製造されたジアセタール含有組成物２００ｇを二軸スクリュー型フィーダー（株式会社クボタ製ＫＦ−Ｃ２０００）に投入後、モータースクリュー出力（ＭＶ）を１０％に設定し、アジテーターを駆動させて該ジアセタール含有組成物を排出した。排出されたジアセタール含有組成物の量を秤量し、下記式（２）を用いて排出比を求めた。
【０１７２】
式（２）：排出比（％）＝｛排出されたジアセタール含有組成物の重量ｇ／投入したジアセタール含有組成物の重量（２００ｇ）｝×１００
【０１７３】
図１に、２軸スクリュー型フィーダー部を模式的に表した図を示す。図１の上部は、２軸スクリュー型フィーダー部の前面図を示し、図１の下部は、上面図を示す。なお、図１中の１は、ホッパーを示し、２は、アジテーターを示し、３は、２軸型スクリューを示す。
【０１７４】
なお、下記に示す表１及び表２において、成分（Ａ）、成分（Ｂ）、及び成分（Ｃ）の種類の略記は、以下の通りである。
【０１７５】
ａ１−１：１，３：２，４−ビス−Ｏ−（３’，４’−ジメチルベンジリデン）−Ｄ−ソルビトール（平均粒径５μｍ）
ａ１−２：１，３：２，４−ビス−Ｏ−（３’，４’−ジメチルベンジリデン）−Ｄ−ソルビトール（平均粒径３μｍ）
ａ１−３：１，３：２，４−ビス−Ｏ−（３’，４’−ジメチルベンジリデン）−Ｄ−ソルビトール（平均粒径１μｍ）
ａ２−１：１，３：２，４−ジベンジリデン−Ｄ−ソルビトール（平均粒径１０μｍ）
ａ３−１：１，３：２，４−ビス−Ｏ−（４’−メチルベンジリデン）−Ｄ−ソルビトール（平均粒径１０μｍ）
ａ４−１：１，２，３―トリデオキシ−４，６：５，７−ビス−Ｏ−［（４−プロピルフェニル）メチレン］−ノニトール（平均粒径５μｍ）
ｂ１−１：ステアリン酸カルシウム（平均粒径７μｍ、粒径の均一度３．９、日東化成工業(株)製、Ｃａ−Ｓｔ）
ｂ１−２：ステアリン酸カルシウム（平均粒径３μｍ、粒径の均一度２．８）
ｂ１−３：ステアリン酸カルシウム（平均粒径１μｍ、粒径の均一度２．７）
ｂ２−１：ステアリン酸亜鉛（平均粒径５μｍ、粒径の均一度３．３、日東化成工業(株)製、Ｚｎ−Ｓｔ）
ｂ２−２：ステアリン酸亜鉛（平均粒径３μｍ、粒径の均一度２．７）
ｂ３−１：ベヘン酸カルシウム（平均粒径７μｍ、粒径の均一度３．５）
ｂ４−１：ベヘン酸亜鉛（平均粒径７μｍ、粒径の均一度３．４）
ｃ１−１：ポリオキシエチレン（エチレンオキシド平均付加モル数：２０）ソルビタントリステアレート
【０１７６】
製造例１
平均粒径５μｍの１，３：２，４−ビス−Ｏ−（３’，４’−ジメチルベンジリデン）−Ｄ−ソルビトール（ａ１−１）を、ジェットミル粉砕機（日本ニューマチック工業株式会社製ＰＪＭ‐８０ＳＰ）を用いて、アジテーター回転数２５０ｒｐｍ、空気圧０．６ＭＰaの条件下で、室温にて粉砕し、微粉体（ａ１−２）を得た。
【０１７７】
得られた１，３：２，４−ビス−Ｏ−（３’，４’−ジメチルベンジリデン）−Ｄ−ソルビトールの微粉体（ａ１−２）は、平均粒径３μｍ、かさ密度０．２０ｇ/ｃｍ３であった。
【０１７８】
製造例２
平均粒径５μｍの１，３：２，４−ビス−Ｏ−（３’，４’−ジメチルベンジリデン）−Ｄ−ソルビトール（ａ１−１）を、ジェットミル粉砕機（日本ニューマチック工業株式会社製ＰＪＭ‐８０ＳＰ）を用いて、アジテーター回転数２５０ｒｐｍ、空気圧０．６ＭＰaの条件下で、室温にて粉砕し、得られた微粉体をさらに同条件にて粉砕することで、微粉体（ａ１−３）を得た。
【０１７９】
得られた１，３：２，４−ビス−Ｏ−（３’，４’−ジメチルベンジリデン）−Ｄ−ソルビトールの微粉体（ａ１−３）は、平均粒径１μｍ、かさ密度０．１０ｇ/ｃｍ３であった。
【０１８０】
製造例３
平均粒径７μｍのステアリン酸カルシウム（ｂ１−１）を、ジェットミル粉砕機（日本ニューマチック工業株式会社製ＰＪＭ‐８０ＳＰ）を用いて、アジテーター回転数２５０ｒｐｍ、空気圧０．６ＭＰaの条件下で、室温にて粉砕し、微粉体（ｂ１−２）を得た。
【０１８１】
得られたステアリン酸カルシウムの微粉体（ｂ１−２）は、平均粒径３μｍ、粒径の均一度（Ｄ６０／Ｄ１０）２．８、かさ密度０．１５ｇ/ｃｍ３であった。
【０１８２】
製造例４
平均粒径７μｍのステアリン酸カルシウム（ｂ１−１）を、ジェットミル粉砕機（日本ニューマチック工業株式会社製ＰＪＭ‐８０ＳＰ）を用いて、アジテーター回転数２５０ｒｐｍ、空気圧０．６ＭＰaの条件下で、室温にて粉砕し、得られた微粉体をさらに同条件にて粉砕することで、微粉体（ｂ１−３）を得た。
【０１８３】
得られたステアリン酸カルシウムの微粉体（ｂ１−３）は、平均粒径１μｍ、粒径の均一度（Ｄ６０／Ｄ１０）２．７、かさ密度０．１２ｇ/ｃｍ３であった。
【０１８４】
製造例５
平均粒径７μｍのステアリン酸カルシウム（ｂ１−１）の代わりに、平均粒径５μｍのステアリン酸亜鉛（ｂ２−１）を用いた以外は製造例１と同様に行って、微粉体（ｂ２−２）を得た。
【０１８５】
得られたステアリン酸亜鉛の微粉体（ｂ２−２）は、平均粒径３μｍ、粒径の均一度（Ｄ６０／Ｄ１０）２．７、かさ密度０．１７ｇ/ｃｍ３であった。
【０１８６】
実施例１〜７
成分（Ａ）として平均粒径５μｍの１，３：２，４−ビス−Ｏ−（３’，
４’−ジメチルベンジリデン）−Ｄ−ソルビトール（以下、「３，４ＤＭＤＢＳ」と略記する。ａ１−１）、及び成分（Ｂ）として平均粒径３μｍ、粒径の均一度２．８のステアリン酸カルシウム（ｂ１−２）を表１記載の配合量となるように均一に混合し、ジアセタール含有組成物を得た。得られたジアセタール含有組成物を用いて、粉体流動性の評価を行い、評価結果を表３に示した。
【０１８７】
実施例８
成分（Ｂ）として、ステアリン酸カルシウム（ｂ１−２）の代わりに平均粒径１μｍ、粒径の均一度２．７のステアリン酸カルシウム（ｂ１−３）を用いたこと以外は、実施例４と同様にしてジアセタール含有組成物を得た。得られたジアセタール含有組成物を用いて、粉体流動性の評価を行い、評価結果を表３に示した。
【０１８８】
実施例９
成分（Ｂ）として、ステアリン酸カルシウム（ｂ１−２）の代わりに平均粒径３μｍ、粒径の均一度２．７のステアリン酸亜鉛（ｂ２−２）を用いたこと以外は、実施例４と同様にしてジアセタール含有組成物を得た。得られたジアセタール含有組成物を用いて、粉体流動性の評価を行い、評価結果を表３に示した。
【０１８９】
実施例１０
成分（Ａ）として、３，４ＤＭＤＢＳ（ａ１−１）の代わりに平均粒径３μｍの３，４ＤＭＤＢＳ（ａ１−２）を用いたこと以外は、実施例４と同様にしてジアセタール含有組成物を得た。得られたジアセタール含有組成物を用いて、粉体流動性の評価を行い、評価結果を表３に示した。
【０１９０】
実施例１１
成分（Ｂ）として、ステアリン酸カルシウム（ｂ１−２）の代わりに平均粒径７μｍ、粒径の均一度３．９のステアリン酸カルシウム（ｂ１−１）を用いたこと以外は、実施例１０と同様にしてジアセタール含有組成物を得た。得られたジアセタール含有組成物を用いて、粉体流動性の評価を行い、評価結果を表３に示した。
【０１９１】
実施例１２
成分（Ａ）として、３，４ＤＭＤＢＳ（ａ１−１）の代わりに平均粒径１μｍの３，４ＤＭＤＢＳ（ａ１−３）を用いたこと以外は、実施例１１と同様にしてジアセタール含有組成物を得た。得られたジアセタール含有組成物を用いて、粉体流動性の評価を行い、評価結果を表３に示した。
【０１９２】
実施例１３
成分（Ａ）として、３，４ＤＭＤＢＳ（ａ１−１）の代わりに平均粒径１０μｍの１，３：２，４−ジベンジリデン−Ｄ−ソルビトール（以下、「ＤＢＳ」と略記する。ａ２−１）を用いたこと以外は、実施例４と同様にしてジアセタール含有組成物を得た。得られたジアセタール含有組成物を用いて、粉体流動性の評価を行い、評価結果を表３に示した。
【０１９３】
実施例１４
成分（Ａ）として、３，４ＤＭＤＢＳ（ａ１−１）の代わりに平均粒径１０μｍの１，３：２，４−ビス−Ｏ−（４’−メチルベンジリデン）−Ｄ−ソルビトール（以下、「ＭＤＢＳ」と略記する。ａ３−１）を用いたこと以外は、実施例４と同様にしてジアセタール含有組成物を得た。得られたジアセタール含有組成物を用いて、粉体流動性の評価を行い、評価結果を表３に示した。
【０１９４】
実施例１５
成分（Ａ）として、３，４ＤＭＤＢＳ（ａ１−１）の代わりに平均粒径１０μｍの１，２，３―トリデオキシ−４，６：５，７−ビス−Ｏ−［（４−プロピルフェニル）メチレン］−ノニトール（ａ４−１）を用いたこと以外は、実施例４と同様にしてジアセタール含有組成物を得た。得られたジアセタール含有組成物を用いて、粉体流動性の評価を行い、評価結果を表３に示した。
【０１９５】
実施例１６〜１８
成分（Ａ）として平均粒径５μｍの３，４ＤＭＤＢＳ（ａ１−１）、成分（Ｃ）
としてポリオキシエチレン（エチレンオキシド平均付加モル数：２０）ソルビタントリステアレート（ｃ１−１）を表１記載の配合量となるように均一に混合後、更に成分（Ｂ）として平均粒径３μｍ、粒径の均一度２．８のステアリン酸カルシウム（ｂ１−２）を表１記載の配合量となるように加えて均一に混合し、ジアセタール含有組成物を得た。得られたジアセタール含有組成物を用いて、粉体流動性の評価を行い、評価結果を表３に示した。
【０１９６】
実施例１９
成分（Ｂ）として、ステアリン酸カルシウム（ｂ１−２）の代わりに平均粒径３μｍ、粒径の均一度２．７のステアリン酸亜鉛（ｂ２−２）を用いたこと以外は、実施例１７と同様にしてジアセタール含有組成物を得た。得られたジアセタール含有組成物を用いて、粉体流動性の評価を行い、評価結果を表３に示した。
【０１９７】
実施例２０
成分（Ａ）として、３，４ＤＭＤＢＳ（ａ１−１）の代わりに平均粒径３μｍの３，４ＤＭＤＢＳ（ａ１−２）を用いたこと以外は、実施例１７と同様にしてジアセタール含有組成物を得た。得られたジアセタール含有組成物を用いて、粉体流動性の評価を行い、評価結果を表３に示した。
【０１９８】
実施例２１
成分（Ｂ）として、ステアリン酸カルシウム（ｂ１−２）の代わりに平均粒径３μｍ、粒径の均一度２．７のステアリン酸亜鉛（ｂ２−２）を用いたこと以外は、実施例２０と同様にしてジアセタール含有組成物を得た。得られたジアセタール含有組成物を用いて、粉体流動性の評価を行い、評価結果を表３に示した。
【０１９９】
実施例２２
成分（Ａ）として、３，４ＤＭＤＢＳ（ａ１−１）の代わりに平均粒径１０μｍのＤＢＳ（ａ２−１）を用いたこと以外は、実施例１７と同様にしてジアセタール含有組成物を得た。得られたジアセタール含有組成物を用いて、粉体流動性の評価を行い、評価結果を表３に示した。
【０２００】
実施例２３
成分（Ａ）として、３，４ＤＭＤＢＳ（ａ１−１）の代わりに平均粒径７μｍのＭＤＢＳ（ａ３−１）を用いたこと以外は、実施例１７と同様にしてジアセタール含有組成物を得た。得られたジアセタール含有組成物を用いて、粉体流動性の評価を行い、評価結果を表３に示した。
【０２０１】
実施例２４
成分（Ａ）として、３，４ＤＭＤＢＳ（ａ１−１）の代わりに平均粒径５μｍの１，２，３―トリデオキシ−４，６：５，７−ビス−Ｏ−［（４−プロピルフェニル）メチレン］−ノニトール（ａ４−１）を用いたこと以外は、実施例１７と同様にしてジアセタール含有組成物を得た。得られたジアセタール含有組成物を用いて、粉体流動性の評価を行い、評価結果を表３に示した。
【０２０２】
比較例１
成分（Ｂ）として、ステアリン酸カルシウム（ｂ１−２）の代わりに平均粒径７μｍ、粒径の均一度３．９のステアリン酸カルシウム（ｂ１−１）を用いたこと以外は、実施例４と同様にして、ジアセタール含有組成物を得た。得られたジアセタール含有組成物の粉体流動性の評価を行い、評価結果を表３に示した。
【０２０３】
比較例２
成分（Ｂ）として、ステアリン酸亜鉛（ｂ２−２）の代わりに平均粒径５μｍ、粒径の均一度３．３のステアリン酸亜鉛（ｂ２−１）を用いたこと以外は、実施例９と同様にして、ジアセタール含有組成物を得た。得られたジアセタール含有組成物の粉体流動性の評価を行い、評価結果を表３に示した。
【０２０４】
比較例３
成分（Ｂ）として、ステアリン酸カルシウム（ｂ１−２）の代わりに平均粒径７μｍ、粒径の均一度３．５のベヘン酸カルシウム（ｂ３−１）を用いたこと以外は、実施例４と同様にして、ジアセタール含有組成物を得た。得られたジアセタール含有組成物の粉体流動性の評価を行い、評価結果を表３に示した。
【０２０５】
比較例４
成分（Ｂ）として、ステアリン酸カルシウム（ｂ１−２）の代わりに平均粒径７μｍ、粒径の均一度３．４のベヘン酸亜鉛（ｂ４−１）を用いたこと以外は、実施例４と同様にして、ジアセタール含有組成物を得た。得られたジアセタール含有組成物の粉体流動性の評価を行い、評価結果を表３に示した。
【０２０６】
比較例５
成分（Ｂ）として、ステアリン酸カルシウム（ｂ１−２）の代わりに平均粒径７μｍ、粒径の均一度３．９のステアリン酸カルシウム（ｂ１−１）を用いたこと以外は、実施例１７と同様にして、ジアセタール含有組成物を得た。得られたジアセタール含有組成物の粉体流動性の評価を行い、評価結果を表３に示した。
【０２０７】
比較例６
成分（Ｂ）として、ステアリン酸亜鉛（ｂ２−２）の代わりに平均粒径７μｍ、粒径の均一度３．３のステアリン酸亜鉛（ｂ２−１）を用いたこと以外は、実施例１９と同様にして、ジアセタール含有組成物を得た。得られたジアセタール含有組成物の粉体流動性の評価を行い、評価結果を表３に示した。
【０２０８】
比較例７〜１１
成分（Ｂ）を含まない成分（Ａ）のみの粉体流動性の評価を行い、得られた結果を表３に示した。
【０２０９】
【表１】
0006394376.tif 000008
【０２１０】
【表２】
0006394376.tif 000009
【０２１１】
【表３】
0006394376.tif 000010
【産業上の利用可能性】
【０２１２】
本発明のジアセタール含有組成物は、粉体流動性に優れることから、移送のための配管内、供給ホッパー内、フィーダー内等において付着、ブリッジング等を起こさず、ポリオレフィン樹脂へジアセタールを安定に供給できる。
【符号の説明】
【０２１３】
１  ホッパー
２  アジテーター
３  ２軸型スクリュー
【図１】
0006394376.tif 000012